(57)【要約】本発明の耐火組成物は、耐火骨材、１種以上の母材成分、およびケイ酸塩被覆硬化促進剤粒子を含む。ケイ酸塩被覆硬化促進剤粒子は、ケイ酸塩に被覆された水酸化カルシウム、水酸化マグネシウム、塩化カルシウム、炭酸カルシウム、炭酸マグネシウムおよび硫酸カルシウムのうちの１つ以上を含みうる。適切なケイ酸塩被覆は、ケイ酸ナトリウム、ケイ酸カリウム、ケイ酸リチウムおよびそれらの混合物を含む。老化した耐火性組成物を回復する方法、硬化性組成物およびケイ酸塩被覆水酸化カルシウム粒子を製造する方法も本発明に提供される。【選択図】図２
2019535624.tif 000002
【特許請求の範囲】
【請求項１】
（ａ）耐火骨材、
（ｂ）一つ以上の母材成分、および
（ｃ）ケイ酸塩被覆硬化促進剤粒子
を含む耐火組成物。
【請求項２】
前記ケイ酸塩被覆硬化促進剤粒子が、Ｃａ（ＯＨ）２、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項１に記載の耐火組成物。
【請求項３】
前記ケイ酸塩被覆が、ケイ酸ナトリウム、ケイ酸カリウム、ケイ酸リチウムおよびそれらの混合物からなる群から選択される、請求項１に記載の耐火組成物。
【請求項４】
前記ケイ酸塩被覆が、ケイ酸ナトリウム、ケイ酸カリウム、ケイ酸リチウムおよびそれらの混合物からなる群から選択される、請求項２に記載の耐火組成物。
【請求項５】
前記ケイ酸塩被覆硬化促進剤粒子がケイ酸塩被覆Ｃａ（ＯＨ）２粒子を含み、前記ケイ酸塩被覆がケイ酸ナトリウム、ケイ酸カリウム、ケイ酸リチウムおよびそれらの混合物からなる群から選択される、請求項２記載の耐火組成物。
【請求項６】
前記ケイ酸塩被覆硬化促進剤粒子がケイ酸ナトリウム被覆Ｃａ（ＯＨ）２粒子を含む、請求項５に記載の耐火組成物。
【請求項７】
前記ケイ酸塩被覆が、１重量％から９９重量％の粒子、５重量％から７０重量％の粒子、５重量％から６０重量％の粒子、１０重量％から５０重量％の粒子または２０重量％から４０重量％の粒子を含む、請求項１乃至請求項６のいずれか一項に記載の耐火組成物。
【請求項８】
前記ケイ酸塩被覆が、５重量％から６０重量％の粒子、１０重量％から５０重量％の粒子または２０重量％から４０重量％の粒子を含む、請求項２に記載の耐火組成物。
【請求項９】
前記ケイ酸塩被覆が、５重量％から６０重量％の粒子、１０重量％から５０重量％の粒子または２０重量％から４０重量％の粒子を含む、請求項５に記載の耐火性組成物。
【請求項１０】
前記ケイ酸ナトリウム被覆が、５重量％から６０重量％の粒子、１０重量％から５０重量％の粒子または２０重量％から４０重量％の粒子を含む、請求項６に記載の耐火性組成物。
【請求項１１】
前記ケイ酸ナトリウム被覆が、１０重量％から５０重量％の前記硬化促進剤粒子を含む、請求項６に記載の耐火性組成物。
【請求項１２】
前記ケイ酸ナトリウム被覆が、２０重量％から４０重量％の前記硬化促進剤粒子を含む、請求項６に記載の耐火組成物。
【請求項１３】
０．０１重量％から０．５重量％の前記ケイ酸塩被覆硬化促進剤粒子、０．０１重量％から０．２重量％の前記ケイ酸塩被覆硬化促進剤粒子、０．０５重量％から０．５重量％の前記ケイ酸塩被覆硬化促進剤粒子または０．０５重量％から０．１重量％の前記ケイ酸塩硬化促進剤粒子を含む、請求項１乃至請求項６または請求項８乃至請求項１２のいずれか一項に記載の耐火組成物。
【請求項１４】
０．０１重量％から０．５重量％の前記ケイ酸塩被覆Ｃａ（ＯＨ）２粒子、０．０１重量％から０．２重量％の前記ケイ酸塩被覆硬化促進剤粒子、０．０５重量％から０．５重量％の前記ケイ酸被覆Ｃａ（ＯＨ）２粒子または０．０５重量％から０．１重量％の前記ケイ酸塩被覆Ｃａ（ＯＨ）２粒子を含む、請求項５に記載の耐火性組成物。
【請求項１５】
０．０１重量％から０．５重量％の前記ケイ酸塩被覆硬化促進剤粒子、０．０１重量％から０．２重量％の前記ケイ酸塩被覆硬化促進剤粒子、０．０５重量％から０．５重量％の前記ケイ酸塩被覆硬化促進剤粒子または０．０５重量％から０．１重量％の前記ケイ酸塩被覆硬化促進剤粒子を含む、請求項７に記載の耐火組成物。
【請求項１６】
０．０１重量％から０．５重量％の前記ケイ酸塩被覆Ｃａ（ＯＨ）２粒子、０．０１重量％から０．２重量％の前記ケイ酸塩被覆Ｃａ（ＯＨ）２粒子、０．０５から０．５重量％の前記ケイ酸塩被覆Ｃａ（ＯＨ）２粒子または０．０５から０．１重量％の前記ケイ酸塩被覆Ｃａ（ＯＨ）２粒子を含む、請求項１０に記載の耐火性組成物。
【請求項１７】
０．０１重量％から０．２重量％のケイ酸塩被覆硬化促進剤粒子を含む、請求項１３に記載の耐火性組成物。
【請求項１８】
０．０１重量％から０．２重量％の前記ケイ酸塩被覆Ｃａ（ＯＨ）２粒子を含む、請求項１１に記載の耐火性組成物。
【請求項１９】
バインダーをさらに含む、請求項１乃至請求項１８のいずれか一項に記載の耐火組成物。
【請求項２０】
バインダーをさらに含む、請求項１乃至請求項６、請求項８乃至請求項１２、請求項１４、請求項１６または請求項１８のいずれか一項に記載の耐火組成物。
【請求項２１】
バインダーをさらに含む、請求項１１に記載の耐火組成物。
【請求項２２】
バインダーをさらに含む、請求項１３に記載の耐火組成物。
【請求項２３】
バインダーをさらに含む、請求項１５に記載の耐火組成物。
【請求項２４】
バインダーをさらに含む、請求項１６に記載の耐火組成物。
【請求項２５】
前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、請求項１９に記載の耐火組成物。
【請求項２６】
前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、請求項２０に記載の耐火組成物。
【請求項２７】
前記バインダーがアルミン酸カルシウムセメントを含む、請求項１９に記載の耐火組成物。
【請求項２８】
前記バインダーがアルミン酸カルシウムセメントを含む、請求項２０に記載の耐火組成物。
【請求項２９】
前記バインダーがアルミン酸カルシウムセメントを含む、請求項２１に記載の耐火組成物。
【請求項３０】
前記バインダーがアルミン酸カルシウムセメントを含む、請求項２２に記載の耐火組成物。
【請求項３１】
前記バインダーがアルミン酸カルシウムセメントを含む、請求項２３に記載の耐火組成物。
【請求項３２】
前記バインダーが、水和性アルミナ、またはアルミン酸カルシウムセメントと組合せた水和性アルミナを含む、請求項１９に記載の耐火組成物。
【請求項３３】
前記バインダーが、水和性アルミナ、またはアルミン酸カルシウムセメントと組合せた水和性アルミナを含む、請求項２１に記載の耐火性組成物。
【請求項３４】
前記バインダーが、コロイドシリカまたはコロイドアルミナを含む、請求項１９に記載の耐火性組成物。
【請求項３５】
前記バインダーが、リン酸塩バインダーを含む、請求項１９に記載の耐火性組成物。
【請求項３６】
前記バインダーが、アルカリケイ酸塩を含む、請求項１９に記載の耐火性組成物。
【請求項３７】
前記バインダーが、マイクロシリカゲル結合バインダーを含む、請求項１９に記載の耐火性組成物。
【請求項３８】
前記ケイ酸塩被覆硬化促進剤粒子が、固結防止剤をさらに含む、請求項１乃至請求項３７のいずれか一項に記載の耐火組成物。
【請求項３９】
前記固結防止剤が、シリカ、タルク、アルミノケイ酸ナトリウム、珪藻土、セルロース、粘土、ポリマー粒子および上記の１つ以上の混合物からなる群から選択される、請求項３８に記載の耐火組成物。
【請求項４０】
前記ケイ酸塩被覆硬化促進剤粒子が、固結防止剤をさらに含む、請求項１乃至請求項６、請求項８乃至請求項１２、請求項１４、請求項１８、請求項２１、請求項２９または請求項３３のいずれか一項に記載の耐火組成物。
【請求項４１】
前記固結防止剤が、シリカ、タルク、アルミノケイ酸ナトリウム、珪藻土、セルロース、粘土、ポリマー粒子および上記の１つ以上の混合物からなる群から選択される、請求項４０に記載の耐火組成物。
【請求項４２】
前記ケイ酸塩被覆Ｃａ（ＯＨ）２粒子が、シリカ、タルク、アルミノケイ酸ナトリウム、珪藻土、セルロース、粘土、ポリマー粒子および上記の１つ以上の混合物からなる群から選択される固結防止剤をさらに含む、請求項２６に記載の耐火組成物。
【請求項４３】
前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、請求項１乃至請求項４２のいずれか一項に記載の耐火組成物。
【請求項４４】
前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、請求項１乃至請求項６、請求項８乃至請求項１２、請求項１４、請求項１８、請求項２１、請求項２９または請求項３３のいずれか一項に記載の耐火組成物。
【請求項４５】
前記母材成分が、焼成アルミナ、反応性アルミナ、炭化ケイ素、石英シリカ、ヒュームシリカ、マグネシア、カヤナイト、ムライト、スピネル（ＭｇＡｌ２Ｏ４）、粘土、ジルコン、グラファイトおよびフライアッシュのうちの１つ以上を含む、請求項１乃至請求項４４のいずれか一項に記載の耐火組成物。
【請求項４６】
前記母材成分が、焼成アルミナ、反応性アルミナ、炭化ケイ素、石英シリカ、ヒュームシリカ、マグネシア、カヤナイト、ムライト、スピネル（ＭｇＡｌ２Ｏ４）、粘土、ジルコン、グラファイトおよびフライアッシュのうちの１つ以上を含む、請求項１乃至請求項６、請求項８乃至請求項１２、請求項１４、請求項１８、請求項２１、請求項２９または請求項３４のいずれか一項に記載の耐火組成物。
【請求項４７】
前記母材成分が、焼成アルミナ、反応性アルミナ、炭化ケイ素、石英シリカ、ヒュームシリカ、マグネシア、カヤナイト、ムライト、スピネル（ＭｇＡｌ２Ｏ４）、粘土、ジルコン、グラファイトおよびフライアッシュのうちの１つ以上を含む、請求項４４に記載の耐火組成物。
【請求項４８】
少なくとも１ヵ月老化したモノリシック耐火組成物にケイ酸塩被覆硬化促進剤粒子を添加し、その後該耐火性組成物を水性液体と混合し、混合物を硬化させる工程を含む、老化モノリシック耐火組成物を回復する方法。
【請求項４９】
前記老化耐火性組成物が、耐火性骨材、１つ以上の母材成分およびバインダーを含む、請求項４８に記載の方法。
【請求項５０】
前記ケイ酸塩被覆粒子が、Ｃａ（ＯＨ）２、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項４８に記載の方法。
【請求項５１】
前記ケイ酸塩被覆粒子が、Ｃａ（ＯＨ）２、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項４９に記載の方法。
【請求項５２】
前記ケイ酸塩被覆が、ケイ酸ナトリウム、ケイ酸カリウム、ケイ酸リチウムおよびそれらの混合物からなる群から選択される、請求項５０に記載の方法。
【請求項５３】
前記ケイ酸塩被覆が、ケイ酸ナトリウム、ケイ酸カリウム、ケイ酸リチウムおよびそれらの混合物からなる群から選択される、請求項５１に記載の方法。
【請求項５４】
前記ケイ酸塩被覆硬化促進剤粒子がケイ酸塩被覆Ｃａ（ＯＨ）２粒子を含み、前記ケイ酸塩被覆がケイ酸ナトリウム、ケイ酸カリウム、ケイ酸リチウムおよびそれらの混合物から
なる群から選択される、請求項５０に記載の方法。
【請求項５５】
前記ケイ酸塩被覆硬化促進剤粒子がケイ酸塩被覆Ｃａ（ＯＨ）２粒子を含み、前記ケイ酸塩被覆がケイ酸ナトリウム、ケイ酸カリウム、ケイ酸リチウムおよびそれらの混合物からなる群から選択される、請求項５１に記載の方法。
【請求項５６】
前記ケイ酸塩被覆硬化促進剤粒子がケイ酸ナトリウム被覆Ｃａ（ＯＨ）２粒子を含む、請求項５４に記載の方法。
【請求項５７】
前記ケイ酸塩被覆硬化促進剤粒子がケイ酸ナトリウム被覆Ｃａ（ＯＨ）２粒子を含む、請求項５５に記載の方法。
【請求項５８】
前記ケイ酸塩被覆が、５重量％から６０重量％の粒子、１０重量％から５０重量％の粒子または２０重量％から４０重量％の粒子を含む、請求項４８乃至請求項５７のいずれか一項に記載の方法。
【請求項５９】
前記ケイ酸塩被覆が、５重量％から６０重量％の粒子、１０重量％から５０重量％の粒子または２０重量％から４０重量％の粒子を含む、請求項５５に記載の方法。
【請求項６０】
前記ケイ酸塩被覆が、５重量％から６０重量％の粒子、１０重量％から５０重量％の粒子または２０重量％から４０重量％の粒子を含む、請求項５７に記載の方法。
【請求項６１】
前記ケイ酸ナトリウム被覆が、１０重量％から５０重量％の前記硬化促進剤粒子を含む、請求項４８乃至請求項５７、請求項５９または請求項６０のいずれか一項に記載の方法。
【請求項６２】
前記ケイ酸ナトリウム被覆が、２０重量％から４０重量％の前記硬化促進剤粒子を含む、請求項６１に記載の方法。
【請求項６３】
水性液体と混合する工程の前に、前記ケイ酸塩被覆硬化促進剤粒子が前記耐火組成物中に、０．０１重量％から０．５重量％、０．０１重量％から０．２重量％の前記ケイ酸塩被覆硬化促進剤粒子、０．０５重量％から０．５重量％または０．０５重量％から０．１重量％の前記硬化促進剤粒子を提供するように添加される、請求項４８乃至請求項５７、請求項５９または請求項６０のいずれか一項に記載の方法。
【請求項６４】
水性液体と混合する工程の前に、前記ケイ酸塩被覆硬化促進剤粒子が前記耐火組成物中に、０．０１重量％から０．５重量％、０．０１重量％から０．２重量％の前記ケイ酸塩被覆硬化促進剤粒子、０．０５重量％から０．５重量％または０．０５重量％から０．１重量％の前記硬化促進剤粒子を提供するように添加される、請求項６１に記載の方法。
【請求項６５】
水性液体と混合する工程の前に、前記ケイ酸塩被覆硬化促進剤粒子が前記耐火性組成物中に、０．０１重量％から０．２重量％の前記硬化促進剤粒子を提供するように添加される、請求項６３に記載の方法。
【請求項６６】
水性液体と混合する工程の前に、前記ケイ酸塩被覆硬化促進剤粒子が前記耐火性組成物中に、０．０１重量％から０．２重量％の前記硬化促進剤粒子を提供するように添加される、請求項６４に記載の方法。
【請求項６７】
前記ケイ酸塩被覆硬化促進剤粒子がケイ酸ナトリウム被覆Ｃａ（ＯＨ）２粒子を含む、請求項６６に記載の方法。
【請求項６８】
前記ケイ酸塩被覆硬化促進剤粒子が、少なくとも４ヶ月老化した前記モノリシック耐火組成物に添加される、請求項４８乃至請求項５７、請求項５９または請求項６０のいずれか一項に記載の方法。
【請求項６９】
前記ケイ酸塩被覆硬化促進剤粒子が、少なくとも４ヶ月老化した前記モノリシック耐火組成物に添加される、請求項６６に記載の方法。
【請求項７０】
前記ケイ酸塩被覆硬化促進剤粒子が、少なくとも４ヶ月老化した前記モノリシック耐火組成物に添加される、請求項６７に記載の方法。
【請求項７１】
前記ケイ酸塩被覆硬化促進剤粒子が、少なくとも８ヶ月老化した前記モノリシック耐火組成物に添加される、請求項６８に記載の方法。
【請求項７２】
前記ケイ酸塩被覆硬化促進剤粒子が、少なくとも８ヶ月老化した前記モノリシック耐火組成物に添加される、請求項６９に記載の方法。
【請求項７３】
前記ケイ酸塩被覆硬化促進剤粒子が、少なくとも８ヶ月老化した前記モノリシック耐火組成物に添加される、請求項７０に記載の方法。
【請求項７４】
前記ケイ酸塩被覆硬化促進剤粒子が、少なくとも１２ヶ月老化した前記モノリシック耐火組成物に添加される、請求項６９に記載の方法。
【請求項７５】
バインダーが前記耐火組成物に含まれる、または前記耐火組成物と混合された前記水性液体に含まれる、請求項４８乃至請求項７４のいずれか一項に記載の方法。
【請求項７６】
前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、請求項７５に記載の方法。
【請求項７７】
ケイ酸塩被覆硬化促進剤粒子を含む、硬化性耐火組成物。
【請求項７８】
１から１８ヶ月の老化後、前記耐火性組成物が、製造時の初期硬化時間と比較して８時間未満の初期硬化時間の変化、または製造時の初期硬化時間と比較して５時間未満の初期硬化時間の変化を示す、請求項１乃至請求項４７または請求項７７のいずれか一項に記載の耐火組成物。
【請求項７９】
前記耐火性組成物が、製造時の初期硬化時間が１乃至２０時間、または製造時の初期硬化時間が１乃至１０時間である、請求項１乃至請求項４７、請求項７７または請求項７８のいずれか一項に記載の耐火組成物。
【請求項８０】
１から１８ヶ月の老化後、前記耐火性組成物が、製造時の初期硬化時間と比較して２５％未満の初期硬化時間の変化を示す、請求項１乃至請求項４７または請求項７７乃至請求項７９のいずれか一項に記載の耐火組成物。
【請求項８１】
１から１８ヶ月の老化後、前記耐火性組成物が、製造時の初期硬化時間と比較して１５％未満の初期硬化時間の変化を示す、請求項１乃至請求項４７または請求項７７乃至請求項７９のいずれか一項に記載の耐火組成物。
【請求項８２】
ケイ酸塩被覆Ｃａ（ＯＨ）２粒子を製造する方法であって、
（ａ）Ｃａ（ＯＨ）２粒子とケイ酸水溶液とを混合、そして粒子を被覆するのに十分な時
間混合し、
（ｂ）任意に工程（ａ）の混合物に固結防止剤を添加し、
（ｃ）混合物を４０乃至８０℃の温度に加熱し、そして
（ｄ）Ｃａ（ＯＨ）２粒子上のケイ酸塩被覆を固化させる、
工程を含む方法。
【請求項８３】
前記粒子を１．５ｍｍそしてより微細な粒径にふるい分けする工程をさらに含む、請求項８２に記載の方法。
【請求項８４】
前記ケイ酸塩水溶液がケイ酸ナトリウムの水溶液を含む、請求項８２または８３に記載の方法。
【請求項８５】
（ａ）耐火骨材、
（ｂ）１つ以上の母材成分、および
（ｃ）ケイ酸塩被覆硬化促進剤粒子
を含むモノリシック耐火組成物であり、
該耐火性組成物は、ケイ酸塩被覆硬化促進剤粒子を含まない耐火性組成物と比較して、少なくとも１ヶ月の老化後の初期硬化時間の減少した変化を示すモノリシック耐火組成物。
【請求項８６】
前記ケイ酸塩被覆硬化促進剤粒子が、Ｃａ（ＯＨ）２、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項８５に記載の耐火組成物。
【請求項８７】
前記ケイ酸塩被覆硬化促進剤粒子がケイ酸塩被覆Ｃａ（ＯＨ）２粒子を含む、請求項８６に記載の耐火組成物。
【請求項８８】
前記ケイ酸塩被覆硬化促進剤粒子が、２．５ｍｍ以下、または１．５ｍｍ以下の粒径を有する、請求項８５乃至請求項８７のいずれか一項に記載の耐火組成物。
【請求項８９】
前記ケイ酸塩被覆硬化促進剤粒子が、２．４ｍｍ乃至０．１５ｍｍ、２．４ｍｍ乃至０．６ｍｍまたは０．８５ｍｍ乃至０．１９ｍｍの粒径を有する、請求項８５乃至請求項８７のいずれか一項に記載の耐火組成物。
【請求項９０】
前記ケイ酸塩被覆が、ケイ酸ナトリウム、ケイ酸カリウム、ケイ酸リチウムおよびそれらの混合物からなる群から選択される、請求項８５乃至請求項８９のいずれか一項に記載の耐火組成物。
【請求項９１】
前記ケイ酸塩被覆がケイ酸ナトリウムである請求項８５乃至請求項９０のいずれか一項に記載の耐火組成物。
【請求項９２】
ケイ酸ナトリウム被覆中のＳｉＯ２：Ｎａ２Ｏの（重量）比が１．６：１乃至３．３：１である、請求項８５乃至請求項９１のいずれか一項に記載の耐火組成物。
【請求項９３】
前記ケイ酸塩被覆が、１重量％から９９重量％の粒子、５重量％から７０重量％の粒子、５重量％から６０重量％の粒子、１０重量％から５０重量％の粒子または２０重量％から４０重量％の粒子を含む、請求項８５乃至請求項９２のいずれか一項に記載の耐火組成物。
【請求項９４】
０．０１重量％から０．５重量％の前記ケイ酸塩被覆Ｃａ（ＯＨ）２粒子と、０．０１重量％から０．２重量％の前記ケイ酸塩被覆Ｃａ（ＯＨ）２粒子と、０．０５から０．５重
量％の前記ケイ酸塩被覆Ｃａ（ＯＨ）２粒子または０．０５から０．１重量％の前記ケイ酸塩被覆Ｃａ（ＯＨ）２粒子を含む、請求項８７乃至請求項９３のいずれか一項に記載の耐火組成物。
【請求項９５】
バインダーをさらに含む、請求項８５乃至請求項９４のいずれか一項に記載の耐火組成物。
【請求項９６】
前記バインダーが水硬性バインダーを含む、請求項９５に記載の耐火性組成物。
【請求項９７】
前記バインダーが化学バインダーを含む、請求項９５に記載の耐火性組成物。
【請求項９８】
前記バインダーが、アルミン酸カルシウムセメント、水和性アルミナおよびそれらの混合物からなる群から選択される、請求項９６に記載の耐火組成物。
【請求項９９】
前記バインダーが、リン酸塩バインダー、アルカリケイ酸塩バインダー、マイクロシリカゲル結合バインダー、コロイドシリカおよびコロイドアルミナからなる群から選択される、請求項９５に記載の耐火組成物。
【請求項１００】
前記組成物が、
−焼成基準において２．５重量％を超える総ＣａＯ含有量を有する通常の耐火性組成物、−焼成基準において１．０重量％より多く、２．５重量％以下の総ＣａＯ含有量を有する低セメント耐火性組成物、
−焼成基準において０．２重量％より多く、１．０重量％以下の総ＣａＯ含有量を有する超低セメント耐火組成物、または
−焼成基準において０．２％以下の総ＣａＯ含有量を有するセメント無し耐火組成物、
を含む、請求項９５に記載の耐火組成物。
【請求項１０１】
前記耐火組成物が、ドライミックスである請求項９５乃至請求項１００のいずれか一項に記載の耐火組成物。
【請求項１０２】
前記バインダーが使用時に前記耐火性組成物に添加される、請求項９５、請求項９７または請求項９９のいずれか一項に記載の耐火性組成物。
【請求項１０３】
前記バインダーが、５０％〜８０％のアルミナ含有量のアルミン酸カルシウムセメント（「ＣＡＣ」）を含む、請求項９５、請求項９６、請求項９８、請求項１００または請求項１０１のいずれか一項に記載の耐火性組成物。
【請求項１０４】
前記組成物が、１重量％乃至３０重量％のＣＡＣ、３重量％乃至１０重量％のＣＡＣ、１０重量％乃至２５重量％のＣＡＣ、または１重量％乃至３．５重量％のＣＡＣを含む、請求項１０３に記載の耐火性組成物。
【請求項１０５】
前記バインダーが水和性アルミナ（「ＨＡ」）を含む、請求項９５、請求項９６、請求項９８、請求項１００または請求項１０１のいずれか一項に記載の耐火組成物。
【請求項１０６】
前記組成物が、１重量％乃至１５重量％のＨＡ、または２重量％乃至１０重量％のＨＡを含む、請求項１０５に記載の耐火性組成物。
【請求項１０７】
前記バインダーがＣＡＣとＨＡを含み、ＨＡ：ＣＡＣの比が１：９乃至９：１である、請求項９５、請求項９６、請求項９８、請求項１００または請求項１０１のいずれか一項に記載の耐火組成物。
【請求項１０８】
前記組成物が１重量％〜８重量％のＣＡＣおよび０．５重量％〜５．５重量％のＨＡ、または３重量％〜９重量％のＣＡＣおよび２重量％〜６重量％のＨＡを含む、請求項１０７に記載の耐火組成物。
【請求項１０９】
前記バインダーがリン酸塩バインダーを含む、請求項９９または請求項１０１に記載の耐火組成物。
【請求項１１０】
前記リン酸塩バインダーが、（ａ）リン酸、および（ｂ）リン酸アルミニウム、リン酸ナトリウム、リン酸カルシウム、リン酸マグネシウム、リン酸アンモニウムまたはリン酸カリウムの塩、からなる群から選択される、請求項１０９に記載の耐火組成物。
【請求項１１１】
前記リン酸塩バインダーがリン酸アルミニウムバインダーを含む、請求項１１０に記載の耐火組成物。
【請求項１１２】
前記リン酸塩バインダーがＡｌ（Ｈ２ＰＯ４）３を含む、請求項１１１に記載の耐火組成物。
【請求項１１３】
前記組成物が、アルカリ土類金属酸化物からなる群から選択される硬化剤をさらに含む、請求項１１２に記載の耐火性組成物。
【請求項１１４】
前記硬化剤が、Ａｌ２Ｏ３またはＭｇＯを含む、請求項１１３に記載の耐火性組成物。
【請求項１１５】
前記耐火性組成物がドライミックスであり、４重量％から１２重量％の前記リン酸塩バインダーを含む、請求項１０９乃至請求項１１４のいずれか一項に記載の耐火性組成物。
【請求項１１６】
前記リン酸塩バインダーが、オルトリン酸を含む、請求項１１０に記載の耐火組成物。
【請求項１１７】
リン酸塩バインダーが、使用時に水溶液として耐火性組成物に添加される、請求項１１１乃至請求項１１４または請求項１１６のいずれか一項に記載の耐火性組成物。
【請求項１１８】
前記リン酸塩バインダーの水溶液が、前記耐火性骨材、前記１つ以上の母材成分、前記ケイ酸塩被覆Ｃａ（ＯＨ）２粒子およびアルカリ土類金属酸化物硬化剤を含むドライミックスに添加される、請求項１１７に記載の耐火組成物。
【請求項１１９】
前記バインダーが、使用時に水溶液として前記耐火性組成物に添加されるオルトリン酸である、請求項１１７または請求項１１８に記載の耐火性組成物。
【請求項１２０】
前記耐火性組成物ドライミックス１００部当たり、８〜１５部の前記オルトリン酸バインダーが添加されている、請求項１１９に記載の耐火性組成物。
【請求項１２１】
前記バインダーがアルカリケイ酸塩バインダーを含む、請求項９９、請求項１０１または請求項１０２のいずれか一項に記載の耐火性組成物。
【請求項１２２】
前記アルカリケイ酸塩バインダーがケイ酸ナトリウムを含む、請求項１２１に記載の耐火性組成物。
【請求項１２３】
前記耐火性組成物がドライミックスであり、１重量％から１５重量％のケイ酸アルカリバインダーを含む、請求項１２１または請求項１２２に記載の耐火性組成物。
【請求項１２４】
前記ケイ酸アルカリバインダーが、使用時にケイ酸塩の水溶液として前記耐火性組成物に添加される、請求項１２１または請求項１２２に記載の耐火性組成物。
【請求項１２５】
前記バインダーがフライアッシュまたは炉スラグを含む、請求項９５に記載の耐火組成物。
【請求項１２６】
前記バインダーが、コロイドアルミナ、コロイドシリカ、またはマイクロシリカバインダーを含む、請求項９９に記載の耐火組成物。
【請求項１２７】
前記バインダーが、使用時に水溶液として前記耐火組成物に添加されるコロイドシリカバインダーを含む、請求項１２６に記載の耐火組成物。
【請求項１２８】
前記バインダーが、使用時に水溶液として前記耐火組成物に添加されるコロイドアルミナバインダーを含む、請求項１２６に記載の耐火組成物。
【請求項１２９】
前記バインダーがマイクロシリカバインダーを含み、前記耐火組成物がドライミックスである、請求項１２６に記載の耐火組成物。
【請求項１３０】
前記マイクロシリカバインダーがヒュームシリカを含む、請求項１２９に記載の耐火組成物。
【請求項１３１】
前記ケイ酸塩被覆Ｃａ（ＯＨ）２粒子が固結防止剤をさらに含む、請求項８７乃至請求項１３０のいずれか一項に記載の耐火組成物。
【請求項１３２】
前記固結防止剤が、シリカ、タルク、アルミノケイ酸ナトリウム、珪藻土、セルロース、粘土、ポリマー粒子および上記の１つ以上の混合物からなる群から選択される、請求項１３１に記載の耐火性組成物。
【請求項１３３】
前記固結防止剤が珪藻土を含む、請求項１３２に記載の耐火性組成物。
【請求項１３４】
前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、請求項８５乃至請求項１３３のいずれか一項に記載の耐火組成物。
【請求項１３５】
前記骨材がアルミナを含む、請求項８５乃至請求項１３４のいずれか一項に記載の耐火組成物。
【請求項１３６】
前記骨材が粘土を含む、請求項８５乃至請求項１３５のいずれか一項に記載の耐火性組成物。
【請求項１３７】
前記骨材が溶融シリカを含む、請求項８５乃至請求項１３６のいずれか一項に記載の耐火性組成物。
【請求項１３８】
前記母材成分が、焼成アルミナ、反応性アルミナ、炭化ケイ素、石英シリカ、ヒュームシリカ、マグネシア、カヤナイト、ムライト、スピネル（ＭｇＡｌ２Ｏ４）、粘土、ジルコ
ン、グラファイトおよびフライアッシュのうちの１つ以上を含む、請求項８５乃至請求項１３７のいずれか一項に記載の耐火組成物。
【請求項１３９】
前記母材成分がヒュームシリカを含む、請求項８５乃至請求項１３８のいずれか一項に記載の耐火性組成物。
【請求項１４０】
前記母材成分が炭化ケイ素を含む、請求項８５乃至請求項１３９のいずれか一項に記載の耐火性組成物。
【請求項１４１】
前記母材成分がアルミナを含む、請求項８５乃至請求項１４０のいずれか一項に記載の耐火組成物。
【発明の詳細な説明】
【背景技術】
【０００１】
モノリシック耐火組成物は、炉および窯の裏張りまたは修理、ならびに様々な形状の注型などの多様な目的に使用される。場合によっては、モノリシック耐火組成物は乾燥状態で製造され、次いで水および／または他の液体もしくは溶媒と混合してコンクリートと稠度が類似する混合物に製造される。次いで、この水性または非水性混合物を、限定するわけではないが、ポンピング、注型、またはコンクリート吹付けを含む方法によって構造体、表面、または型枠に送達することができる。別の例では、モノリシック耐火材料が構造体に隣接する位置に空気圧で運搬され、水または他の液体と混合し、ノズルシステムを介して構造体の表面に送達することができる。水および／または他の液体もしくは溶媒と混合した後、モノリシック耐火混合物はしばらくすると固まるか硬化する。
【０００２】
耐火組成物に関する既知の問題は、老化するにつれて硬化特性が変化することである。新鮮な組成物は、数週間または数ヶ月のものとは異なる動作をする。典型的には、組成物の反応性は老化と共に減少し、初期硬化時間が長くなり予測不可能になってしまう。理想的な条件下で貯蔵した場合でも、水分は組成物中の微細成分（例えば、ヒュームシリカ、アルミン酸カルシウムセメント、分散剤系など）と反応し、硬化時間を遅らせる。老化の影響も予測が困難である。２つ同一の耐火組成物の初期硬化時間は製造時には非常に類似しているが、それらの硬化時間は組成物が老化するにつれてかなり変わる。
【０００３】
いくつかの例では、数ヶ月の耐火物組成物は許容される期間内に硬化する（例えば固まる）ことがない。しかし、水酸化ナトリウム、リン酸ナトリウム、炭酸リチウムまたはアルミン酸ナトリウムのような硬化促進剤を添加すると老化した組成物を硬化させることができるが、老化した耐火組成物に硬化促進剤を添加することの効果の予測が困難である。水酸化カルシウムのような少量の硬化促進剤を添加したとしても、組成物が急速に硬化し始める可能性があり、その結果、作業時間（水和した組成物が過度にゲル化または増粘する前に所定の位置に移動できる時間の量）が許容できないほど短くなる。
【０００４】
適切かつ安定した硬化時間を有する耐火組成物を提供するための様々な装置および技術が存在しうるが、本発明者以前に本明細書に記載された発明を製造または使用した者がいないと考えられる。
【図面の簡単な説明】
【０００５】
【図１】図１は、ケイ酸塩被覆硬化促進剤の添加なく、様々な年齢の低セメントキャスタブル耐火物を硬化させるための発熱プロットを示すグラフである。
【図２】図２は、３０重量％のケイ酸塩被覆を有するＣａ（ＯＨ）２粒子を耐火物に添加した、様々な年齢の図１の低セメントキャスタブル耐火物の硬化に関する発熱プロットを示すグラフである。
【図３】図３は、２０重量％のケイ酸塩被覆を有するＣａ（ＯＨ）２粒子を耐火物に添加した、様々な年齢の図１の低セメントキャスタブル耐火物の硬化に関する発熱プロットを示すグラフである。
【図４】図４は、１０重量％のケイ酸塩被覆を有するＣａ（ＯＨ）２粒子を耐火物に添加した、様々な年齢の図１の低セメントキャスタブル耐火物の硬化に関する発熱プロットを示すグラフである。
【図５】図５は、５０重量％のケイ酸塩被覆を有するＣａ（ＯＨ）２粒子を耐火物に添加した、様々な年齢の図１の低セメントキャスタブル耐火物の硬化に関する発熱プロットを示すグラフである。
【発明を実施するための形態】
【０００６】
以下の詳細な説明は、本発明の実施形態の例を説明するものであり、当業者が本発明を創造しそして使用することを可能にすることを目的とする。したがって、これらの実施形態の詳細な説明および例示は、本質的に純粋に例示的なものであり、決して本発明の範囲またはその保護を限定することを意図するものではない。特記しない限り、本明細書中に示される全成分の百分率は重量によるものである。
【０００７】
本発明は、ケイ酸塩被覆硬化促進剤粒子を含む硬化性耐火組成物を提供する。いくつかの実施形態において、ケイ酸塩被覆硬化促進剤粒子は、ケイ酸塩被覆水酸化カルシウム粒子（例えば、ケイ酸ナトリウム被覆）を含む。ある場合には、ケイ酸塩被覆硬化促進剤粒子は耐火組成物の製造時に（ドライミックスとして）提供され、他の場合にはケイ酸塩被覆硬化促進剤粒子は、ドライミックス耐火組成物が老化した後（例えば、１ヶ月以上、４ヶ月以上、８ヶ月以上、またはさらには１０〜１２ヶ月以上老化）にその組成物に添加される。いくつかの実施形態では、ケイ酸塩被覆硬化促進剤粒子は、バインダー（例えば、アルミン酸カルシウムセメント）も含むドライミックス耐火組成物に添加される。代わりの実施形態では、ケイ酸塩被覆硬化促進剤粒子は、バインダーを含まないドライミックス耐火組成物に添加されるが、硬化を開始するために現場でバインダー含有水溶液と組み合わせる。
【０００８】
本発明の実施形態は、初期硬化時間を短縮するだけでなく、組成物が長期保管後も許容できる期間内に硬化可能であるように貯蔵中に組成物を安定させるために、ケイ酸塩被覆硬化促進剤（例えば、水酸化カルシウム）を含むモノリシック耐火組成物を提供する。本発明者らは、ケイ酸ナトリウムのようなケイ酸塩がいくつかのモノリシック耐火配合物に対して硬化促進剤として作用するとしても、例えば水酸化カルシウム粒子上のコーティング（ｃｏａｔｉｎｇ、被覆）として使用されるとき、ケイ酸塩被覆が水酸化カルシウムの作用を遅らせることを発見した。その結果、耐火組成物の初期硬化時間が短縮され、硬化時間に対する製品老化の影響が減少した。新鮮な組成物と老化した組成物の両方の初期硬化時間が減少したとしても、新鮮な組成物と老化した組成物との間の初期硬化時間の差は減少した。したがって、長期保存後でも、硬化時間は予測可能で安定性がある。
【０００９】
ケイ酸塩被覆硬化促進剤は製造時に耐火組成物に添加することができるが、本発明者らはまた、ケイ酸塩被覆促進剤を老化した耐火組成物に添加しても同様の効果が達成されることを見出した。この追加の発見は、そうでなければ許容される時間内に硬化しない老化した組成物を回復するための方法を提供する。
【００１０】
本明細書に記載の安定化硬化促進剤は、従来の（通常の）、低セメント、超低セメント、およびセメントフリー（セメント無し）のモノリシックを含むがこれらに限定されない、多種多様な既知およびこれから記載されるモノリシック耐火組成物に組み込むことができる。当業者に知られているように、そしてＡＳＴＭ  Ｃ−４０１に記載されているように、従来の（または通常の）耐火組成物は、焼成基準において２．５重量％を超える総ＣａＯ含有量を有し、低セメント耐火組成物は、焼成基準において１．０重量％より多く、２．５重量％以下の総ＣａＯ含有量を有し、超低セメント耐火組成物は、焼成基準において０．２重量％より多く、１．０重量％以下の総ＣａＯ含有量を有し、そしてセメント無し耐火組成物は、焼成基準において０．２重量％を超えない総ＣａＯ含有量を有する。
【００１１】
本明細書に記載の安定化硬化促進剤は、流動のために振動を必要とするキャスタブル組成物、ならびに自己流動性のあるものに組み込むことができる。本明細書に記載の安定化硬化促進剤はまた、ガン吹付けのできる組成物（例えば、吐出前にノズルで噴射される液体例えば水と一緒に空気圧が加えられるように設計された組成物）およびコンクリート吹付け用組成物（例えば、水などの液体と混合し、次いで空気圧排出のためにノズルにポン
プ輸送するように設計された組成物）を含む噴霧可能な組成物に組み込むことができる。安定化硬化促進剤は、これらのモノリシック耐火組成物に典型的に使用される用途、養生または焼成プロセスを変えない。
【００１２】
モノリシック耐火組成物は、安定化硬化促進剤を粗粒（例えば、耐火骨材）、母材成分（例えば、微細フィラー）および場合によっては１つまたは複数の混和剤と共に含有する、予混合乾燥粒状系を含む。バインダーも必要であり、ドライミックス中に含まれるか、または使用時にドライミックスに添加される（すなわち、使用直前にドライミックスと混合する）。使用される様々な原材料は、最終硬化生成物の所望の物理的および化学的性質に応じて変わる。
【００１３】
本発明の耐火組成物には、任意の様々な水硬性バインダー（例えば、水と反応して硬化するバインダー）および非水硬性（化学）バインダーを使用することができる。バインダーは焼成前に組成物に生強度を与える。適切な水硬性バインダーは、アルミン酸カルシウムセメントおよび水和性アルミナ（ローアルミナ（rho alumina）とも呼ばれる）を含有する。
【００１４】
適切な化学的（例えば、非水硬性）バインダーは、リン酸塩バインダー、アルカリケイ酸塩バインダー（例えば、ケイ酸ナトリウム）、コロイドシリカおよびコロイドアルミナを含有する。適切なリン酸塩バインダーは、以下のものを含有するが、これらに限定されない：（ａ）リン酸、（ｂ）リン酸アルミニウム、リン酸ナトリウム、リン酸カルシウム、リン酸マグネシウム、リン酸アンモニウムまたはリン酸カリウムの塩の固体または液体溶液。
【００１５】
一例として、ケイ酸ナトリウムバインダーを使用することができる（空気硬化性耐火混合物）。ある場合には、乾燥ケイ酸ナトリウムを乾燥耐火組成物の一部として添加し、その場で水を添加して耐火性混合物を形成し、これは注型または噴霧後に風乾しそして硬化する。他の例では、（バインダーとして）ケイ酸ナトリウムの液体（例えば、水溶液）が現場でドライミックスに添加され、得られた混合物は注型または噴霧後に風乾しそして硬化する。
【００１６】
様々なリン酸アルミニウムバインダーが当業者に知られており、注型または噴霧直前にドライミックスに（骨材、母材成分および任意の混和剤と共に）添加するか、または現場で液体溶液としてドライミックスと混合することができる。一般的に使用されるリン酸アルミニウムの１つは、リン酸一アルミニウム、Ａｌ（Ｈ２ＰＯ４）３であり、これは、ＭｇＯまたは他のアルカリ土類金属酸化物などの硬化剤と組み合わせて使用することができる。
【００１７】
オルトリン酸またはリン酸一アルミニウム液体溶液などの酸バインダーも使用することができる。この場合、バインダーは、事前に調製されたドライミックスに含まれるのではなく、耐火組成物の使用直前に液体（例えば、水性）溶液として現場で添加される。これらの例では、混合されたドライミックス成分（骨材および母材成分）は典型的にＡｌ２Ｏ３、ＭｇＯまたは他のアルカリ土類金属酸化物のような硬化剤を含む。
【００１８】
同様に、フライアッシュまたは炉スラグ（ジオポリマーセメントまたはＧＰＣとも呼ぶ）のようなアルカリ活性化バインダーも使用することができる。これらのＧＰＣは、ケイ酸塩および／または水酸化物と反応したときの元のバインダー材料からのアルミナおよびシリカの重縮合に依存する。これらのＧＰＣバインダーは、注型または噴霧直前にドライミックスに添加する、または現場で液体溶液としてドライミックスと組み合わせることができる。
【００１９】
コロイドアルミナ、コロイドシリカ、および他のシリカゲル結合系を含む他の化学バインダーもまた使用され得る。コロイドアルミナおよびコロイドシリカの場合には、これらの結合系は、注型または噴霧直前に、現場で液体溶液としてドライミックスと組み合わされる。他のシリカゲル結合系（例えば、マイクロシリカ−ゲル結合セメント無しキャスタブル）の場合は、マイクロシリカバインダー（例えば、ヒュームシリカ）がドライミックス自体に含まれ、ドライミックスを水と混合することによってその場で活性化することができる。水を添加すると、マイクロシリカはゲル化する（例えば硬化する）。
【００２０】
ドライミックスに含まれる、または使用時にドライミックスに添加されるバインダーの量は、バインダーの種類、ならびに適用方法（例えばキャスタブル対吹き付け）および意図される用途（例えば設置後に耐火組成物がさらされる環境）に応じて変わる。アルミン酸カルシウムセメント（「ＣＡＣ」）の場合は、耐火組成物ドライミックスに含まれる量は、とりわけ、アルミン酸カルシウムセメントのアルミナ含有量に応じて変わる。
【００２１】
いくつかの実施形態では、耐火組成物は、バインダーとして市販の５０％〜８０％アルミナ含有量のＣＡＣを使用し、ドライミックスは１重量％乃至３０重量％のＣＡＣを含む（例えば、５０％アルミナのＣＡＣ、６０％アルミナのＣＡＣ、７０％アルミナのＣＡＣまたは８０％アルミナのＣＡＣ）。他の実施形態において、ドライミックスは３％乃至１０％のＣＡＣを含む（例えば、５０％アルミナのＣＡＣ、６０％アルミナのＣＡＣ、７０％アルミナのＣＡＣまたは８０％アルミナのＣＡＣ）。また他の実施形態において、ドライミックスは１０％乃至２５％のＣＡＣを含む（例えば、５０％アルミナのＣＡＣ、６０％アルミナのＣＡＣ、７０％アルミナのＣＡＣまたは８０％アルミナのＣＡＣ）。さらに他の実施形態において、ドライミックスは、１％乃至３．５％のＣＡＣを含む（例えば、５０％アルミナのＣＡＣ、６０％アルミナのＣＡＣ、７０％アルミナのＣＡＣまたは８０％アルミナのＣＡＣ）。
【００２２】
他の実施形態では、耐火組成物は、水和性アルミナ（「ＨＡ」）をバインダーとして使用し、その中、ドライミックスは１重量％乃至１５重量％のＨＡを含む。他の実施形態では、ドライミックスは２％乃至１０％のＨＡを含む。
【００２３】
また他の実施形態において、ドライミックスは、ＣＡＣおよびＨＡなどの２つ以上のバインダーの組み合わせを含む。一実施形態では、ドライミックスは１：９乃至９：１のＨＡ：ＣＡＣの比を含む。例えば、いくつかのドライミックス実施形態は０．５％〜５．５％のＨＡと組み合わせた１％〜８％のＣＡＣを含む。他の実施形態は、２％〜６％のＨＡと組み合わせた３％〜９％のＣＡＣを含む。
【００２４】
バインダーを含有するドライミックス耐火組成物の他の実施形態は、４％〜１２％の乾燥リン酸塩バインダー（例えば、Ａｌ（Ｈ２ＰＯ４）３を含む。他の実施形態は、１％〜１５％のケイ酸アルカリバインダーを含む。現場で液体バインダー溶液を使用する他の実施形態では、液体溶液として約８％〜１５％のリン酸塩バインダー（例えば、液体バインダー溶液中に１００部の耐火性ドライミックス当たりに８〜１５部のリン酸）をバインダーフリーのドライミックスと混合する。さらに他の実施形態では、液体溶液として、約６％〜１８％のコロイドシリカまたは０．１％〜４．５％のコロイドアルミナをバインダーフリーのドライミックスと混合する。
【００２５】
耐火組成物には、任意の様々な耐火性骨材を使用することができる。骨材は、空隙率、流動性、液体需要量、および機械的強度を制御するために、一般に既知の数学的モデリング技術を使用して最適化された、ある範囲のサイズ（例えば、２０ｍｍ〜１００μｍ）で使用される。一般に、骨材は１００μｍから２０ｍｍの範囲の粒径を有する粒子を含む。
適切な耐火骨材は、以下のうちの１つ以上を含む：アルミナ（板状、白色溶融および褐色溶融アルミナを含む）、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネート。
【００２６】
モノリシック耐火組成物は、広範囲の骨材種類、サイズおよび量で配合することができる。例えば、本発明の耐火組成物のいくつかは、１５％〜８０％の骨材を含み、これは、焼成フリントおよびシャモットなどの１種類以上の骨材でありうる。他の実施形態では、耐火組成物は４０％から８０％の骨材を含む。また他の実施形態では、耐火組成物は１５％から３５％の骨材を含む。
【００２７】
本発明の耐火組成物は、例えば流動特性の調整、骨材粒子間の空隙の充填、および結合および機械的強度の向上のために、一般に１００μｍ未満の粒径を有する粒子の形態をもつ１種以上の耐火性母材成分（微粉、微細充填剤、または充填剤としても知られる）をさらに含む。適切な母材成分には、以下のうちの１つ以上を含む：焼成アルミナ、反応性アルミナ、炭化ケイ素、石英シリカ、ヒュームシリカ（「シリカヒューム」とも呼ばれる）、マグネシア、カイヤナイト、ムライト、スピネル（ＭｇＡｌ２Ｏ４）、粘土、ジルコン、グラファイトおよびフライアッシュ。生強度をもたらすことに加えて、バインダーはまた、母材成分の１つ以上の機能を果たすことができる。
【００２８】
モノリシック耐火組成物は、広範囲の母材成分種類、サイズおよび量で配合することができる。例えば、本発明の耐火組成物のいくつかは、１５％〜６０％の１種以上の母材成分を含み、これは、微細アルミナ、焼成アルミナ、およびヒュームシリカの組み合わせなどの１種以上の母材成分でありうる。いくつかの実施形態において、耐火組成物は４５％から６０％の母材成分を含む。他の実施形態では、耐火組成物は３０％から５０％の母材成分を含む。また他の実施形態において、耐火組成物は１５％から３５％の母材成分を含む。
【００２９】
本発明の耐火組成物は、典型的には、耐火組成物またはそれから形成された耐火材料の性能、硬化時間、流動性、要水量、機械的強度、透過性、耐アルカリ性および／または非濡れ性を向上または変化させるための１種以上の混合剤をさらに含む。いくつかの実施形態では、耐火組成物のドライミックスは最大５重量％の１つまたは複数の混合剤を含む。他の実施形態では、最大３重量％の混和剤が含まれ、また他の実施形態では、最大１重量％の混和剤が含まれる。適切な混和剤としては、１種以上の分散剤、解こう剤、硬化促進剤、硬化遅延剤、バーンアウト繊維（ｂｕｒｎ−ｏｕｔ  ｆｉｂｅｒｓ）、流動性改良剤、および硫酸バリウムまたはフッ化カルシウムなどの溶融金属湿潤防止剤を含む。
【００３０】
例として、本発明のモノリシック耐火組成物は、有機もしくは無機またはそれらの混合物の、１種以上の分散剤もしくは解こう剤を含むことができる。分散剤および解こう剤は、ドライミックスと水（または活性剤としても知られている水系バインダー溶液と共に）との混合を容易にするため、ならびに得られる混合物の流動性を改善し、それによって流動性に必要な水の量を減らす（すなわち、要水量を減らす）ために用いられる。耐火性組成物は、最大約１重量％の分散剤、または最大約０．５重量％の分散剤、または最大約０．１重量％の分散剤を含み得、ここで１つ以上の分散剤を使用することができる。耐火性組成物は、最大約１重量％の解こう剤、または最大約０．５重量％の解こう剤、または最大約０．１重量％の解こう剤を含み得、ここで１つ以上の解こう剤を使用してもよい。ま
た分散剤と解こう剤の組み合わせも使用できる。
【００３１】
適切な分散剤としては、例えば、次のものを含む：テトラポリリン酸ナトリウムまたはヘキサメタリン酸ナトリウムなどの縮合リン酸塩、ポリカルボン酸ナトリウムなどのカルボン酸塩、ポリアクリル酸ナトリウム、ポリアクリル酸アンモニウム、ポリメタクリル酸ナトリウム、またアンモニウムポリメチルアクリレートなどのポリアクリレート、ポリナフタレンスルホン酸ナトリウムまたはリグノスルホン酸ナトリウム等のスルホン酸塩、ポリカルボキシレートエーテル、ならびにポリエチレングリコール系ポリマー。
【００３２】
適切な解こう剤としては、例えば、高分子電解質のアンモニウム塩、ポリアクリル酸、およびカルボン酸製剤を含む。
【００３３】
いくつかの市販品は、１種以上の分散剤と反応性アルミナおよび硬化促進剤または硬化遅延剤のいずれかを組み合わせている。分散アルミナと呼ばれることもあるこれらの製品も使用することができ、例えばＡｌｍａｔｉｓ  Ｉｎｃ．からＡＤＳ  １、ＡＤＳ  ３、ＡＤＷ  １、Ｍ−ＡＤＳ  １、Ｍ−ＡＤＳ  ３およびＭ−ＡＤＷ  １として入手可能である。
【００３４】
また例として、本発明のモノリシック耐火組成物は、１つ以上の硬化促進剤または硬化遅延剤を含みうる。硬化促進剤は硬化時間を加速または短縮するが、硬化遅延剤は硬化時間を増加させる。適切な硬化促進剤としては、炭酸リチウム、ケイ酸ナトリウム、アルミン酸ナトリウム、クエン酸リチウム、ケイ酸カリウム、アルミン酸カリウム、炭酸カリウム、炭酸ナトリウム、テトラポリリン酸ナトリウム、ヘキサメタリン酸ナトリウムおよび消石灰が挙げられるが、これらに限定されない。適切な硬化遅延剤としては、ホウ酸、クエン酸、酒石酸、シュウ酸、マロン酸、リグニンスルホネート、重炭酸ナトリウムおよびグルコン酸アルカリが挙げられるが、これらに限定されない。
【００３５】
耐火組成物はまた、当業者に知られている様々な有機バーンアウト繊維または非有機繊維を含みうる。
【００３６】
前述のように、本発明のモノリシック耐火組成物は、初期硬化時間を短縮するだけでなく、貯蔵中に組成物を安定化させるケイ酸塩被覆硬化促進剤（例えば、水酸化カルシウム）を含む。ケイ酸ナトリウムまたはケイ酸カリウムのようなケイ酸塩が硬化促進剤として作用するとしても、水酸化カルシウムのようなアルカリ硬化促進剤の粒子上の乾燥コーティングとして提供されるとき、ケイ酸塩被覆は水酸化カルシウムの作用を遅らせる。その結果、耐火組成物の初期硬化時間は短縮されるが、許容範囲内に留まる。
【００３７】
さらに驚くべきことには、製品の老化の硬化時間に対する影響が大幅に減少し、そして新鮮な組成物と老化した組成物との間の初期硬化時間の差が減少した。したがって、硬化時間はより予測可能で安定性がある。ある場合には、製造時にドライミックス耐火組成物にケイ酸塩被覆硬化促進剤を添加する。他の例では、ケイ酸塩被覆硬化促進剤は、耐火組成物の使用直前などの保管期間後に耐火性組成物に添加される。後者の場合には、そうでなければ許容される時間内に硬化しない老化した組成物を回復するために、ケイ酸塩被覆硬化促進剤を添加することができる。
【００３８】
本明細書に記載のケイ酸塩被覆は、水酸化カルシウム、水酸化マグネシウム、塩化カルシウム、炭酸カルシウム、炭酸マグネシウム、炭酸リチウム、硫酸カルシウムおよび当業者に公知の硬化促進剤の類似の化合物を含む、様々な異なる硬化促進剤に適用することができる。これらのうち、ケイ酸塩被覆水酸化カルシウム粒子が特に有用である。
【００３９】
硬化促進剤粒子をケイ酸塩で被覆するために様々な方法を使用することができる。例えば、硬化促進剤粒子（例えば、Ｃａ（ＯＨ）２）をケイ酸水溶液（例えば、ケイ酸ナトリウムまたはケイ酸カリウム）と混合して、混合物の粘度を下げ、そしてＣａ（ＯＨ）２粒子のコーティングを容易にするために４０乃至８０℃の温度に加熱することができる。より高い固形分（例えば、≧２０％固体）のケイ酸塩溶液は室温ではかなり粘性であるが、加熱するとその粘度が著しく減少する。それため、粒子の被覆を容易にするために、特に≧２０重量％の固形分含有量を有するケイ酸塩溶液を使用する場合には、加熱が望ましい。ある場合には、製造、包装または貯蔵中の被覆粒子の望ましくない凝集の傾向を低減または排除するために固結防止剤が混合物に添加される。適切な固結防止剤としては、シリカ、タルク、アルミノケイ酸ナトリウム、珪藻土、粘土、セルロース、ステアリン酸、ポリマー粒子および上記の１つ以上の混合物を含む。固結防止剤として使用するのに適するポリマーには、ポリジメチルシロキサン、および米国特許第６１２４３９１号に記載されているような加水分解アクリロニトリルコポリマーが含まれるが、これらに限定されない。
【００４０】
粒子を被覆するのに十分に混合した後、粒子上の被覆は固化する（例えば、ケイ酸塩を周囲環境中に存在するＣＯ２へ曝露させ、わずかに脱水および／またはゲル化反応させる）。所望であれば、その後、例えば慣用のふるい処理を用いて被覆された粒子を種々のサイズの部分に分離する。被覆された粒子には多少の凝集があるので、被覆された粒子は一般に開始材料よりサイズが大きい。いくつかの実施形態において、被覆された粒子は、２．５ｍｍ（８メッシュ）以下、または１．５ｍｍ（１４メッシュ）以下の粒径を提供するようにふるい分けされる。また他の実施形態において、被覆粒子は、２．４ｍｍ（８メッシュ）乃至０．１５ｍｍ（１００メッシュ）、または２．４ｍｍ（８メッシュ）乃至０．６ｍｍ（３０メッシュ）、または０．８５ｍｍ（２０メッシュ）乃至０．１９ｍｍ（７５メッシュ）の粒径を有する。
【００４１】
コーティングプロセスでは、さまざまなグレードのケイ酸塩を使用できる。例として、ケイ酸ナトリウムを使用するとき、ＳｉＯ２：Ｎａ２Ｏ（重量）の比は１．６：１乃至３．３：１とすることができる。ケイ酸カリウムを使用するとき、ＳｉＯ２：Ｋ２Ｏの比は１．８：１乃至２．６：１とすることができる。ケイ酸リチウムの場合、一実施形態では、ＳｉＯ２：Ｌｉ２Ｏの比は８．２とすることができる。しかしながら、これらのケイ酸塩の他の様々なグレードが使用できることが理解できる。さらに、粒子は、２つ以上のケイ酸塩（例えば、ケイ酸ナトリウムおよびケイ酸カリウム）の組み合わせで被覆することができる。
【００４２】
被覆された粒子（任意の固結防止剤を含む）の重量％としてのケイ酸塩被覆の量は、単に被覆工程中に添加されるケイ酸塩の量を調節することによって容易に制御することができる。例えば、１重量％から９９重量％を含むケイ酸塩被覆を有する粒子を調製することができる。いくつかの実施形態において、５重量％から７０重量％を含むケイ酸塩被覆を有する粒子は、耐火性組成物における使用のために調製される。他の実施形態では、５重量％から６０重量％、または１０重量％から５０重量％、または２０重量％から４０重量％、または３０重量％を含むケイ酸塩被覆を有する粒子となる。
【００４３】
耐火組成物に添加されるケイ酸塩被覆硬化促進剤粒子の量は、耐火組成物の性質、所望の硬化特性（例えば、初期硬化時間および／または作業時間）、被覆レベルおよび硬化促進剤の種類に応じて変わる。ケイ酸塩被覆Ｃａ（ＯＨ）２粒子の場合、いくつかの実施形態では、耐火組成物に添加される量は、０．０１重量％から０．５重量％、０．０１重量％から０．２重量％、０．０５重量％から０．５重量％、０．０５重量％から０．２重量％、または０．０５重量％から０．１重量％である。一つの特定の実施形態では、２０重量％から４０重量％の被覆レベルを有するケイ酸ナトリウムに被覆されたＣａ（ＯＨ）２
粒子が、ドライミックスの０．０５重量％から０．１重量％のレベルで耐火組成物に添加される。
【００４４】
いくつかの実施形態では、バインダー、骨材、母材成分およびケイ酸塩被覆硬化促進剤粒子（例えば、水酸化カルシウム）を含む耐火組成物は、混和（temper）（例えば、水または他の適切な液体と混合）したとき、（ａ）製造時の初期硬化時間は１から２０時間、または１から１０時間を示し、および／または（ｂ）１から１８ヶ月の老化後、（製造時の初期硬化時間と比較して）２５％未満、または１５％未満の初期硬化時間の変化を示す。また他の実施形態では、バインダー、骨材、母材成分およびケイ酸塩被覆硬化促進剤粒子（例えば、水酸化カルシウム）を含む耐火組成物は、混和（例えば、水または他の適切な液体と混合）したとき、（ａ）製造時の初期硬化時間は１から２０時間、または１から１０時間を示し、および（ｂ）１から１８ヶ月の老化後、製造時の初期硬化時間と比較して８時間未満、または製造時の初期硬化時間と比較して５時間未満の初期硬化時間の変化を示す。
【００４５】
以下の実施例は、アルミン酸カルシウムセメント系耐火組成物中のケイ酸ナトリウム被覆Ｃａ（ＯＨ）２粒子の老化の利点を実証するが、これらの粒子は、本明細書に記載の他の結合システムに基づく耐火組成物に使用するのと同様の利点をもたらす。
【実施例】
【００４６】
実施例１
ケイ酸ナトリウムに被覆されたＣａ（ＯＨ）２粒子の調製
【００４７】
水酸化カルシウムとケイ酸ナトリウム水溶液とを混合し、それが易流動性固体になるまでこの混合物を約７０℃までに加熱し、その後固結防止剤として珪藻土を添加することによってケイ酸塩被覆Ｃａ（ＯＨ）２粒子を調製した。次いで、得られた粒子を、篩網を用いてサイズ分けする。
【００４８】
例えば、水酸化カルシウム（３００ｇ）およびケイ酸ナトリウム溶液（公称２６．５％固形分である４３４ｇの水溶液）を１０００ｍＬビーカーに加えた。溶液を１００ｒｐｍで２０分間混合した。次いで、珪藻土（１０ｇ）を固結防止剤として添加した。得られた混合物を１００ｒｐｍで撹拌し、それが易流動性固体になるまで７０℃の温度に加熱した。１．５ｍｍそしてより微細な粒径を有する粒子を得るために、混合物を周囲温度までに冷却し、乾燥しそしてふるいにかけた。得られたケイ酸塩被覆粒子は、７０．６重量％のＣａ（ＯＨ）２含有量を有し、本明細書の実施例では３０％のケイ酸塩被覆Ｃａ（ＯＨ）２とも呼ばれる（ここで、乾燥中に水を含むあらゆる揮発性物質が除去されるので、被覆％は全固形分に基づく）。５〜５０％の被覆レベルを有するケイ酸塩被覆Ｃａ（ＯＨ）２の粒子を、開始材料の量を適切に調整して同じ方法で調製した。
【００４９】
以下の実施例２〜４では、以下の低セメントキャスタブル組成物を従来の方法で調製した。ここで、同定された各成分の量は、全組成物の重量％として示されている。
【００５０】
【表１】
2019535624.tif 000003
【００５１】
実施例２
Ｃａ（ＯＨ）２が存在しない場合の耐火組成物老化の実証
【００５２】
老化が耐火組成物に、具体的に硬化時間に与える影響を実証するために広範な研究が行われた。Ｃ１のようなアルミン酸カルシウムセメント結合モノリシックについては、ＡＳＴＭ  Ｃ１６５６−１３による発熱の進展試験によって硬化時間を監視することができる。上記表１の組成物Ｃ１を、製造と同じ日に、約４ヶ月老化した後、そして約１４ヶ月老化した後に試験（すなわち、キャスト）した。老化中、乾燥組成物Ｃ１を密封されたプラスチックバッグに貯蔵し、典型的な貯蔵条件を再現するために非気候管理倉庫に置いた。
【００５３】
試験のために、十分に混合されるまで、組成物Ｃ１を卓上ミキサー中で６．５重量％の水と混合した。次いで、混合物をキャスティング用容器に注ぎ込み、熱電対を混合物に挿入して硬化中の温度を測定した。熱電対は、耐火組成物の養生および硬化段階中に発生した熱を記録し、そして温度を時間に対してプロットした（図１参照）。
【００５４】
多くのキャスタブルは、温度対時間のプロットに２つのピークを示し、作業時間の終わりと最終強度の形成を示しています。最初のピークは通常「初期硬化」と呼ばれ、２番目のピークは「最終硬化」と呼ばれます。本出願において報告されている実施例において使用されているもののような低セメントキャスタブルについては、（図１に見られるように）単一の温度ピークを見ることは珍しくない。ここに報告された試験を説明する目的で、単一のピークのみが温度対時間プロットに存在するとき、このピークは初期硬化時間と呼ばれる。
【００５５】
図１に見られるように、新鮮なＣ１（老化なし）の初期硬化時間は約１７時間であった（発熱プロットのピーク）。わずか４ヶ月老化後、初期硬化時間は３０時間以上に増加し、そして温度ピークはずっと浅くそしてあまり明確ではなく（すなわち、より広い）、組成物が老化しそしてはるかに反応性が低いことを示す。１４ヶ月老化後に試験された組成物については、試験されたサンプルはキャスト時間から３０時間以上経過した後もまだ柔らかかった。従って、４ヶ月老化および１４ヶ月老化した両方の組成物の硬化時間は許容できないから、硬化時間および硬化特性を許容レベルに改善するために、硬化促進剤を現場で添加する必要がある。さらに、老化した耐火組成物の硬化時間は予測できない傾向があり、硬化促進剤が必要であるかどうか、そしてどれだけ添加すべきかを現場で知ることを困難にしている。
【００５６】
Ｃａ（ＯＨ）２はよく知られている硬化促進剤であるが、従来のＣａ（ＯＨ）２を新鮮なまたは老化した組成物に単に添加することは問題になる。例えば、製造時に耐火性組成
物に少量のＣａ（ＯＨ）２を添加しても、ほとんどの用途にとっては硬化が速すぎる製品となる。従来の（被覆されていない）Ｃａ（ＯＨ）２を老化した耐火組成物に添加する効果を実証するために、０．０６重量％のＣａ（ＯＨ）２を約４ヶ月老化した組成物Ｃ１に添加した（すなわち、１００部重量のＣ１当たり０．０６部）。図１に見られるように、Ｃａ（ＯＨ）２のこの少量の添加は、約１時間の初期硬化時間をもたらした。４ヶ月老化の未改質の組成物の初期硬化時間の有意な減少が達成されたが、１時間の初期硬化時間はいくつかの用途にとっては短すぎる。さらに重要なことには、製造時に従来の被覆されていないＣａ（ＯＨ）２を添加することは、組成物が使用不可能になり（新鮮な組成物の初期硬化時間が非実用的に短いため）そしてその有効性が貯蔵時間と共に減少するので実用的ではない。
【００５７】
実施例３
ケイ酸塩被覆Ｃａ（ＯＨ）２添加後の老化した耐火組成物の硬化時間
【００５８】
実施例１に従って、様々な被覆レベルを有するケイ酸塩被覆Ｃａ（ＯＨ）２粒子を調製した。様々な被覆レベルを有する様々な量のケイ酸塩被覆Ｃａ（ＯＨ）２粒子を、約４〜９ヶ月老化させた組成物Ｃ１に添加した。実施例２の手順に従って、下記の表２に報告されているように、各サンプル組成物について初期硬化時間が決められた。
【００５９】
【表２】
2019535624.tif 000004
【００６０】
実施例２（および図１）は、組成物Ｃ１が少なくとも４ヶ月老化した後３０時間を超える初期硬化時間を示したことを示す。しかしながら、上記の表２に見られるように、少量のケイ酸塩被覆Ｃａ（ＯＨ）２の添加でさえも初期硬化時間を短縮し、多くの場合は、非老化組成物Ｃ１の初期硬化時間と同等またはそれよりも短い初期硬化時間を提供した。表２からもわかるように、硬化時間は、添加されたケイ酸塩被覆Ｃａ（ＯＨ）２の量が増加するにつれて減少し、またコーディングレベルが減少するにつれて減少した。したがって、硬化時間を特定のレベルまで減少させるのに必要なケイ酸塩被覆Ｃａ（ＯＨ）２の量は、コーディングレベルが増加するにつれて増加した。表２に報告された結果には、例えば、老化時間の長さ、周囲温度の変動、水温、および他の変数の変動に起因して、いくつの変動がある。しかしながら、表２に報告されたデータは、ケイ酸塩被覆Ｃａ（ＯＨ）２粒子が他の方法では使用できない、老化した耐火性組成物を回復するために使用できることを実証する。
【００６１】
実施例４
ケイ酸塩に被覆されたＣａ（ＯＨ）２を含む新鮮なおよび老化した耐火組成物の硬化時間
【００６２】
実施例３は、ケイ酸塩に被覆されたＣａ（ＯＨ）２粒子を老化した耐火組成物を回復するように使用できることを実証した。実施例４の試験は、ケイ酸塩に被覆されたＣａ（ＯＨ）２粒子を有する新鮮な組成物と老化した組成物の硬化時間を比較した。
【００６３】
異なる老化時間の組成物Ｃ１を用いて、実施例２に記載された試験は行われた。具体的には、Ｃ１と以下の表３に示された量の指定された被覆レベルがあるケイ酸塩に被覆されたＣａ（ＯＨ）２粒子の配合物を調製した。０〜８日、約６〜８ヶ月および約１４ヶ月老化したサンプルの初期硬化時間は、実施例２の手順に従って決められた。材料の老化に応じる初期硬化時間の範囲が観察され、約１４ヶ月老化したサンプルが最も長い初期硬化時間を示した。表３は、老化の範囲にわたって耐火性組成物に添加されたケイ酸塩に被覆されたＣａ（ＯＨ）２粒子の特定の添加％および被覆レベルについて観察された最小および最大の硬化時間を示す。
【００６４】
【表３】
2019535624.tif 000005
【００６５】
一般に、最小硬化時間は、０〜８日齢のサンプルから観察された。観察された最大硬化時間は、約１４ヶ月老化したサンプルに対応した。上記表３で確認された「スパン」は、最小硬化時間および最大硬化時間の間の差であり、硬化時間における安定性のレベルを示す。スパンが小さいほど、さまざまな老化組成物において硬化時間の変動が少ないことを示す。したがって、３０％のケイ酸塩被覆Ｃａ（ＯＨ）２を０．０８６重量％添加した耐火性組成物は最小のスパンを有し、初期の硬化時間において老化時間にかかわらずより安定性があることを示す。
【００６６】
図２〜５は、Ｃ１への３０％のケイ酸塩被覆Ｃａ（ＯＨ）２の０．０８６％添加（図２）、Ｃ１への２０％のケイ酸塩被覆Ｃａ（ＯＨ）２の０．０７５％添加（図３）、Ｃ１への１０％のケイ酸塩被覆Ｃａ（ＯＨ）２の０．０６７％添加（図４）、およびＣ１への５０％のケイ酸塩被覆Ｃａ（ＯＨ）２の０．１２％添加（図５）で試験した様々なサンプルの発熱プロットを示す。場合によっては、図２〜５の説明文に見られるように、キャスタブル組成物Ｃ１をケイ酸塩被覆Ｃａ（ＯＨ）２粒子を添加する前に老化させた。場合によっては、組成物Ｃ１をある期間老化させ、ケイ酸塩被覆Ｃａ（ＯＨ）２粒子を添加し、そしてこの混合物をさらなる期間老化させた。他の場合では、老化したＣ１をケイ酸塩被覆Ｃａ（ＯＨ）２粒子を添加した直後に試験した。
【００６７】
４ヶ月以上老化した組成物Ｃ１は少なくとも３０時間硬化しなかったが（図１参照）、ケイ酸塩被覆Ｃａ（ＯＨ）２粒子を含有する全ての４ヶ月老化したサンプルは２３時間以
内に硬化した（一例以外のすべての例では２３時間をかなり下回る）。実際は、０．１２％の５０％ケイ酸塩被覆Ｃａ（ＯＨ）２粒子を添加した場合を除いて、約６ヶ月または約１４ヶ月老化したサンプルでさえも１３時間未満の硬化時間を示した。
【００６８】
０．１２％の５０％ケイ酸塩被覆Ｃａ（ＯＨ）２粒子を含有する４ヶ月および１４ヶ月老化したＣ１サンプルについては、硬化時間はそれぞれ２３時間および３３．５時間であったが、実際に確実に硬化した（図５参照）。０．１２％の５０％ケイ酸塩被覆Ｃａ（ＯＨ）２２粒子を含有する４ヶ月および１４ヶ月老化したＣ１サンプルについての温度ピークもまたかなり明確であり、完全な硬化が達成されたことを示している。
【００６９】
また、ケイ酸塩被覆Ｃａ（ＯＨ）２粒子を添加しないＣ１と比較して、硬化時間はかなり減少しただけでなく（特に１０〜３０％被覆された粒子の場合）、硬化時間は組成物が老化したとしてもより予測可能であった。新鮮なＣ１（Ｃａ（ＯＨ）２添加なし）は予測可能な硬化時間を有していたが、老化したＣ１はそうではなかった。ケイ酸塩被覆Ｃａ（ＯＨ）２粒子の添加は、図２〜４の発熱プロットに見られるように、かなりそして驚くべきことに、硬化時間の予測可能性が改善された。出願人の試験結果はまた、耐火性組成物に添加されるケイ酸塩被覆Ｃａ（ＯＨ）２粒子の被覆レベルおよび量は、硬化時間の所望の減少だけでなく、老化が硬化時間と硬化時間の予測可能性の両方に対する影響の著しい減少ももたらすように調整できることを示す。被覆されていないＣａ（ＯＨ）２粒子ではなくケイ酸塩で被覆されたＣａ（ＯＨ）２粒子の使用もまた、水和組成物の施工可能時間が１０分未満である「フラッシュ硬化」のような短すぎる硬化時間を回避する。
【００７０】
図２〜５に報告されたデータはさらに、ケイ酸塩被覆Ｃａ（ＯＨ）２粒子の添加がより長い貯蔵安定性をもたらすだけでなく、ケイ酸塩被覆Ｃａ（ＯＨ）２粒子を既に老化した耐火性組成物に添加することによる、老化した耐火組成物の硬化時間の改善も得られることを示す。
【００７１】
耐火性組成物およびケイ酸塩被覆粒子および方法の様々な実施形態が上記に詳細に記載されているが、本明細書に記載される構成要素、特徴および構成、ならびにデバイスの製造方法および方法は本明細書に記載の特定の実施形態に限定されない。
【図１】
2019535624.tif 000006
【図２】
2019535624.tif 000007
【図３】
2019535624.tif 000008
【図４】
2019535624.tif 000009
【図５】
2019535624.tif 000010
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
（ａ）耐火骨材、
（ｂ）一つ以上の母材成分、および
（ｃ）ケイ酸塩被覆硬化促進剤粒子
を含む耐火組成物。
【請求項２】
前記ケイ酸塩被覆硬化促進剤粒子が、Ｃａ（ＯＨ）2、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項１に記載の耐火組成物。
【請求項３】
前記ケイ酸塩被覆が、ケイ酸ナトリウム、ケイ酸カリウム、ケイ酸リチウムおよびそれらの混合物からなる群から選択される、請求項１に記載の耐火組成物。
【請求項４】
前記ケイ酸塩被覆が、ケイ酸ナトリウム、ケイ酸カリウム、ケイ酸リチウムおよびそれらの混合物からなる群から選択される、請求項２に記載の耐火組成物。
【請求項５】
前記ケイ酸塩被覆硬化促進剤粒子がケイ酸塩被覆Ｃａ（ＯＨ）2粒子を含み、前記ケイ酸塩被覆がケイ酸ナトリウム、ケイ酸カリウム、ケイ酸リチウムおよびそれらの混合物からなる群から選択される、請求項２記載の耐火組成物。
【請求項６】
前記ケイ酸塩被覆硬化促進剤粒子がケイ酸ナトリウム被覆Ｃａ（ＯＨ）2粒子を含む、請求項５に記載の耐火組成物。
【請求項７】
前記ケイ酸塩被覆が、１重量％から９９重量％の粒子、５重量％から７０重量％の粒子、５重量％から６０重量％の粒子、１０重量％から５０重量％の粒子または２０重量％から４０重量％の粒子を含む、請求項１乃至請求項６のいずれか一項に記載の耐火組成物。
【請求項８】
前記ケイ酸塩被覆が、５重量％から６０重量％の粒子、１０重量％から５０重量％の粒子または２０重量％から４０重量％の粒子を含む、請求項２に記載の耐火組成物。
【請求項９】
前記ケイ酸塩被覆が、５重量％から６０重量％の粒子、１０重量％から５０重量％の粒子または２０重量％から４０重量％の粒子を含む、請求項５に記載の耐火組成物。
【請求項１０】
前記ケイ酸ナトリウム被覆が、５重量％から６０重量％の粒子、１０重量％から５０重量％の粒子または２０重量％から４０重量％の粒子を含む、請求項６に記載の耐火組成物。
【請求項１１】
前記ケイ酸ナトリウム被覆が、１０重量％から５０重量％の前記硬化促進剤粒子を含む、請求項６に記載の耐火組成物。
【請求項１２】
前記ケイ酸ナトリウム被覆が、２０重量％から４０重量％の前記硬化促進剤粒子を含む、請求項６に記載の耐火組成物。
【請求項１３】
０．０１重量％から０．５重量％の前記ケイ酸塩被覆硬化促進剤粒子、０．０１重量％から０．２重量％の前記ケイ酸塩被覆硬化促進剤粒子、０．０５重量％から０．５重量％の前記ケイ酸塩被覆硬化促進剤粒子または０．０５重量％から０．１重量％の前記ケイ酸塩硬化促進剤粒子を含む、請求項１乃至請求項６または請求項８乃至請求項１２のいずれか一項に記載の耐火組成物。
【請求項１４】
０．０１重量％から０．５重量％の前記ケイ酸塩被覆Ｃａ（ＯＨ）2粒子、０．０１重量％から０．２重量％の前記ケイ酸塩被覆Ｃａ（ＯＨ）2粒子、０．０５重量％から０．５重量％の前記ケイ酸被覆Ｃａ（ＯＨ）2粒子または０．０５重量％から０．１重量％の前記ケイ酸塩被覆Ｃａ（ＯＨ）2粒子を含む、請求項５に記載の耐火組成物。
【請求項１５】
０．０１重量％から０．５重量％の前記ケイ酸塩被覆硬化促進剤粒子、０．０１重量％から０．２重量％の前記ケイ酸塩被覆硬化促進剤粒子、０．０５重量％から０．５重量％の前記ケイ酸塩被覆硬化促進剤粒子または０．０５重量％から０．１重量％の前記ケイ酸塩被覆硬化促進剤粒子を含む、請求項７に記載の耐火組成物。
【請求項１６】
０．０１重量％から０．５重量％の前記ケイ酸塩被覆Ｃａ（ＯＨ）2粒子、０．０１重量％から０．２重量％の前記ケイ酸塩被覆Ｃａ（ＯＨ）2粒子、０．０５から０．５重量％の前記ケイ酸塩被覆Ｃａ（ＯＨ）2粒子または０．０５から０．１重量％の前記ケイ酸塩被覆Ｃａ（ＯＨ）2粒子を含む、請求項１０に記載の耐火組成物。
【請求項１７】
０．０１重量％から０．２重量％のケイ酸塩被覆硬化促進剤粒子を含む、請求項１３に記載の耐火組成物。
【請求項１８】
０．０１重量％から０．２重量％の前記ケイ酸塩被覆Ｃａ（ＯＨ）2粒子を含む、請求項１１に記載の耐火組成物。
【請求項１９】
バインダーをさらに含む、請求項１乃至請求項１８のいずれか一項に記載の耐火組成物。
【請求項２０】
バインダーをさらに含む、請求項１乃至請求項６、請求項８乃至請求項１２、請求項１４、請求項１６または請求項１８のいずれか一項に記載の耐火組成物。
【請求項２１】
バインダーをさらに含む、請求項１１に記載の耐火組成物。
【請求項２２】
バインダーをさらに含む、請求項１３に記載の耐火組成物。
【請求項２３】
バインダーをさらに含む、請求項１５に記載の耐火組成物。
【請求項２４】
バインダーをさらに含む、請求項１６に記載の耐火組成物。
【請求項２５】
前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、請求項１９に記載の耐火組成物。
【請求項２６】
前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、請求項２０に記載の耐火組成物。
【請求項２７】
前記バインダーがアルミン酸カルシウムセメントを含む、請求項１９に記載の耐火組成物。
【請求項２８】
前記バインダーがアルミン酸カルシウムセメントを含む、請求項２０に記載の耐火組成物。
【請求項２９】
前記バインダーがアルミン酸カルシウムセメントを含む、請求項２１に記載の耐火組成物。
【請求項３０】
前記バインダーがアルミン酸カルシウムセメントを含む、請求項２２に記載の耐火組成物。
【請求項３１】
前記バインダーがアルミン酸カルシウムセメントを含む、請求項２３に記載の耐火組成物。
【請求項３２】
前記バインダーが、水和性アルミナ、またはアルミン酸カルシウムセメントと組合せた水和性アルミナを含む、請求項１９に記載の耐火組成物。
【請求項３３】
前記バインダーが、水和性アルミナ、またはアルミン酸カルシウムセメントと組合せた水和性アルミナを含む、請求項２１に記載の耐火組成物。
【請求項３４】
前記バインダーが、コロイドシリカまたはコロイドアルミナを含む、請求項１９に記載の耐火組成物。
【請求項３５】
前記バインダーが、リン酸塩バインダーを含む、請求項１９に記載の耐火組成物。
【請求項３６】
前記バインダーが、アルカリケイ酸塩を含む、請求項１９に記載の耐火組成物。
【請求項３７】
前記バインダーが、マイクロシリカゲル結合バインダーを含む、請求項１９に記載の耐火組成物。
【請求項３８】
前記ケイ酸塩被覆硬化促進剤粒子が、固結防止剤をさらに含む、請求項１乃至請求項３７のいずれか一項に記載の耐火組成物。
【請求項３９】
前記固結防止剤が、シリカ、タルク、アルミノケイ酸ナトリウム、珪藻土、セルロース、粘土、ポリマー粒子および上記の１つ以上の混合物からなる群から選択される、請求項３８に記載の耐火組成物。
【請求項４０】
前記ケイ酸塩被覆硬化促進剤粒子が、固結防止剤をさらに含む、請求項１乃至請求項６、
請求項８乃至請求項１２、請求項１４、請求項１８、請求項２１、請求項２９または請求項３３のいずれか一項に記載の耐火組成物。
【請求項４１】
前記固結防止剤が、シリカ、タルク、アルミノケイ酸ナトリウム、珪藻土、セルロース、粘土、ポリマー粒子および上記の１つ以上の混合物からなる群から選択される、請求項４０に記載の耐火組成物。
【請求項４２】
前記ケイ酸塩被覆Ｃａ（ＯＨ）2粒子が、シリカ、タルク、アルミノケイ酸ナトリウム、珪藻土、セルロース、粘土、ポリマー粒子および上記の１つ以上の混合物からなる群から選択される固結防止剤をさらに含む、請求項２６に記載の耐火組成物。
【請求項４３】
前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、請求項１乃至請求項４２のいずれか一項に記載の耐火組成物。
【請求項４４】
前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、請求項１乃至請求項６、請求項８乃至請求項１２、請求項１４、請求項１８、請求項２１、請求項２９または請求項３３のいずれか一項に記載の耐火組成物。
【請求項４５】
前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、請求項１乃至請求項４４のいずれか一項に記載の耐火組成物。
【請求項４６】
前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、請求項１乃至請求項６、請求項８乃至請求項１２、請求項１４、請求項１８、請求項２１、請求項２９または請求項３４のいずれか一項に記載の耐火組成物。
【請求項４７】
前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、請求項４４に記載の耐火組成物。
【請求項４８】
少なくとも１ヵ月老化したモノリシック耐火組成物にケイ酸塩被覆硬化促進剤粒子を添加し、その後該耐火組成物を水性液体と混合し、混合物を硬化させる工程を含む、老化モノリシック耐火組成物を回復する方法。
【請求項４９】
前記老化モノリシック耐火組成物が、耐火性骨材、１つ以上の母材成分およびバインダーを含む、請求項４８に記載の方法。
【請求項５０】
前記ケイ酸塩被覆硬化促進剤粒子が、Ｃａ（ＯＨ）2、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項４８に記載の方法。
【請求項５１】
前記ケイ酸塩被覆硬化促進剤粒子が、Ｃａ（ＯＨ）2、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項４９に記載の方法。
【請求項５２】
前記ケイ酸塩被覆が、ケイ酸ナトリウム、ケイ酸カリウム、ケイ酸リチウムおよびそれらの混合物からなる群から選択される、請求項５０に記載の方法。
【請求項５３】
前記ケイ酸塩被覆が、ケイ酸ナトリウム、ケイ酸カリウム、ケイ酸リチウムおよびそれらの混合物からなる群から選択される、請求項５１に記載の方法。
【請求項５４】
前記ケイ酸塩被覆硬化促進剤粒子がケイ酸塩被覆Ｃａ（ＯＨ）2粒子を含み、前記ケイ酸塩被覆がケイ酸ナトリウム、ケイ酸カリウム、ケイ酸リチウムおよびそれらの混合物からなる群から選択される、請求項５０に記載の方法。
【請求項５５】
前記ケイ酸塩被覆硬化促進剤粒子がケイ酸塩被覆Ｃａ（ＯＨ）2粒子を含み、前記ケイ酸塩被覆がケイ酸ナトリウム、ケイ酸カリウム、ケイ酸リチウムおよびそれらの混合物からなる群から選択される、請求項５１に記載の方法。
【請求項５６】
前記ケイ酸塩被覆硬化促進剤粒子がケイ酸ナトリウム被覆Ｃａ（ＯＨ）2粒子を含む、請求項５４に記載の方法。
【請求項５７】
前記ケイ酸塩被覆硬化促進剤粒子がケイ酸ナトリウム被覆Ｃａ（ＯＨ）2粒子を含む、請求項５５に記載の方法。
【請求項５８】
前記ケイ酸塩被覆が、５重量％から６０重量％の粒子、１０重量％から５０重量％の粒子または２０重量％から４０重量％の粒子を含む、請求項４８乃至請求項５７のいずれか一項に記載の方法。
【請求項５９】
前記ケイ酸塩被覆が、５重量％から６０重量％の粒子、１０重量％から５０重量％の粒子または２０重量％から４０重量％の粒子を含む、請求項５５に記載の方法。
【請求項６０】
前記ケイ酸塩被覆が、５重量％から６０重量％の粒子、１０重量％から５０重量％の粒子または２０重量％から４０重量％の粒子を含む、請求項５７に記載の方法。
【請求項６１】
前記ケイ酸ナトリウム被覆が、１０重量％から５０重量％の前記硬化促進剤粒子を含む、請求項４８乃至請求項５７、請求項５９または請求項６０のいずれか一項に記載の方法。
【請求項６２】
前記ケイ酸ナトリウム被覆が、２０重量％から４０重量％の前記硬化促進剤粒子を含む、請求項６１に記載の方法。
【請求項６３】
水性液体と混合する工程の前に、前記ケイ酸塩被覆硬化促進剤粒子が前記耐火組成物中に、０．０１重量％から０．５重量％、０．０１重量％から０．２重量、０．０５重量％から０．５重量％または０．０５重量％から０．１重量％の前記ケイ酸塩被覆硬化促進剤粒
子を提供するように添加される、請求項４８乃至請求項５７、請求項５９または請求項６０のいずれか一項に記載の方法。
【請求項６４】
水性液体と混合する工程の前に、前記ケイ酸塩被覆硬化促進剤粒子が前記耐火組成物中に、０．０１重量％から０．５重量％、０．０１重量％から０．２重量％、０．０５重量％から０．５重量％または０．０５重量％から０．１重量％の前記ケイ酸塩被覆硬化促進剤粒子を提供するように添加される、請求項６１に記載の方法。
【請求項６５】
水性液体と混合する工程の前に、前記ケイ酸塩被覆硬化促進剤粒子が前記耐火組成物中に、０．０１重量％から０．２重量％の前記ケイ酸塩被覆硬化促進剤粒子を提供するように添加される、請求項６３に記載の方法。
【請求項６６】
水性液体と混合する工程の前に、前記ケイ酸塩被覆硬化促進剤粒子が前記耐火組成物中に、０．０１重量％から０．２重量％の前記ケイ酸塩被覆硬化促進剤粒子を提供するように添加される、請求項６４に記載の方法。
【請求項６７】
前記ケイ酸塩被覆硬化促進剤粒子がケイ酸ナトリウム被覆Ｃａ（ＯＨ）2粒子を含む、請求項６６に記載の方法。
【請求項６８】
前記ケイ酸塩被覆硬化促進剤粒子が、少なくとも４ヶ月老化した前記モノリシック耐火組成物に添加される、請求項４８乃至請求項５７、請求項５９または請求項６０のいずれか一項に記載の方法。
【請求項６９】
前記ケイ酸塩被覆硬化促進剤粒子が、少なくとも４ヶ月老化した前記モノリシック耐火組成物に添加される、請求項６６に記載の方法。
【請求項７０】
前記ケイ酸塩被覆硬化促進剤粒子が、少なくとも４ヶ月老化した前記モノリシック耐火組成物に添加される、請求項６７に記載の方法。
【請求項７１】
前記ケイ酸塩被覆硬化促進剤粒子が、少なくとも８ヶ月老化した前記モノリシック耐火組成物に添加される、請求項６８に記載の方法。
【請求項７２】
前記ケイ酸塩被覆硬化促進剤粒子が、少なくとも８ヶ月老化した前記モノリシック耐火組成物に添加される、請求項６９に記載の方法。
【請求項７３】
前記ケイ酸塩被覆硬化促進剤粒子が、少なくとも８ヶ月老化した前記モノリシック耐火組成物に添加される、請求項７０に記載の方法。
【請求項７４】
前記ケイ酸塩被覆硬化促進剤粒子が、少なくとも１２ヶ月老化した前記モノリシック耐火組成物に添加される、請求項６９に記載の方法。
【請求項７５】
バインダーが前記耐火組成物に含まれる、または前記耐火組成物と混合された前記水性液体に含まれる、請求項４８乃至請求項７４のいずれか一項に記載の方法。
【請求項７６】
前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、請求項７５に記載の方法。
【請求項７７】
ケイ酸塩被覆硬化促進剤粒子を含む、硬化性耐火組成物。
【請求項７８】
１から１８ヶ月の老化後、前記耐火組成物が、製造時の初期硬化時間と比較して８時間未満の初期硬化時間の変化、または製造時の初期硬化時間と比較して５時間未満の初期硬化時間の変化を示す、請求項１乃至請求項４７または請求項７７のいずれか一項に記載の耐火組成物。
【請求項７９】
前記耐火組成物が、製造時の初期硬化時間が１乃至２０時間、または製造時の初期硬化時間が１乃至１０時間である、請求項１乃至請求項４７、請求項７７または請求項７８のいずれか一項に記載の耐火組成物。
【請求項８０】
１から１８ヶ月の老化後、前記耐火組成物が、製造時の初期硬化時間と比較して２５％未満の初期硬化時間の変化を示す、請求項１乃至請求項４７または請求項７７乃至請求項７９のいずれか一項に記載の耐火組成物。
【請求項８１】
１から１８ヶ月の老化後、前記耐火組成物が、製造時の初期硬化時間と比較して１５％未満の初期硬化時間の変化を示す、請求項１乃至請求項４７または請求項７７乃至請求項７９のいずれか一項に記載の耐火組成物。
【請求項８２】
ケイ酸塩被覆Ｃａ（ＯＨ）2粒子を製造する方法であって、
（ａ）Ｃａ（ＯＨ）2粒子とケイ酸水溶液とを混合、そして粒子を被覆するのに十分な時間混合し、
（ｂ）任意に工程（ａ）の混合物に固結防止剤を添加し、
（ｃ）混合物を４０乃至８０℃の温度に加熱し、そして
（ｄ）Ｃａ（ＯＨ）2粒子上のケイ酸塩被覆を固化させる、
工程を含む方法。
【請求項８３】
前記粒子を１．５ｍｍそしてより微細な粒径にふるい分けする工程をさらに含む、請求項８２に記載の方法。
【請求項８４】
前記ケイ酸塩水溶液がケイ酸ナトリウムの水溶液を含む、請求項８２または８３に記載の方法。
【請求項８５】
（ａ）耐火骨材、
（ｂ）１つ以上の母材成分、および
（ｃ）ケイ酸塩被覆硬化促進剤粒子
を含むモノリシック耐火組成物であり、
該耐火組成物は、ケイ酸塩被覆硬化促進剤粒子を含まない耐火組成物と比較して、少なくとも１ヶ月の老化後の初期硬化時間の減少した変化を示すモノリシック耐火組成物。
【請求項８６】
前記ケイ酸塩被覆硬化促進剤粒子が、Ｃａ（ＯＨ）２、水酸化マグネシウム、塩化カルシウム、炭酸カルシウム、炭酸マグネシウム、炭酸リチウムまたは硫酸カルシウムのうちの１つ以上のケイ酸塩被覆粒子を含む、請求項８５に記載の耐火組成物。
【請求項８７】
前記ケイ酸塩被覆硬化促進剤粒子がケイ酸塩被覆Ｃａ（ＯＨ）2粒子を含む、請求項８６に記載の耐火組成物。
【請求項８８】
前記ケイ酸塩被覆硬化促進剤粒子が、２．５ｍｍ以下、または１．５ｍｍ以下の粒径を有する、請求項８５乃至請求項８７のいずれか一項に記載の耐火組成物。
【請求項８９】
前記ケイ酸塩被覆硬化促進剤粒子が、２．４ｍｍ乃至０．１５ｍｍ、２．４ｍｍ乃至０．６ｍｍまたは０．８５ｍｍ乃至０．１９ｍｍの粒径を有する、請求項８５乃至請求項８７
のいずれか一項に記載の耐火組成物。
【請求項９０】
前記ケイ酸塩被覆が、ケイ酸ナトリウム、ケイ酸カリウム、ケイ酸リチウムおよびそれらの混合物からなる群から選択される、請求項８５乃至請求項８９のいずれか一項に記載の耐火組成物。
【請求項９１】
前記ケイ酸塩被覆がケイ酸ナトリウムである請求項８５乃至請求項９０のいずれか一項に記載の耐火組成物。
【請求項９２】
ケイ酸ナトリウム被覆中のＳｉＯ2：Ｎａ2Ｏの（重量）比が１．６：１乃至３．３：１である、請求項８５乃至請求項９１のいずれか一項に記載の耐火組成物。
【請求項９３】
前記ケイ酸塩被覆が、１重量％から９９重量％の粒子、５重量％から７０重量％の粒子、５重量％から６０重量％の粒子、１０重量％から５０重量％の粒子または２０重量％から４０重量％の粒子を含む、請求項８５乃至請求項９２のいずれか一項に記載の耐火組成物。
【請求項９４】
０．０１重量％から０．５重量％の前記ケイ酸塩被覆Ｃａ（ＯＨ）2粒子と、０．０１重量％から０．２重量％の前記ケイ酸塩被覆Ｃａ（ＯＨ）2粒子と、０．０５から０．５重量％の前記ケイ酸塩被覆Ｃａ（ＯＨ）2粒子または０．０５から０．１重量％の前記ケイ酸塩被覆Ｃａ（ＯＨ）2粒子を含む、請求項８７乃至請求項９３のいずれか一項に記載の耐火組成物。
【請求項９５】
バインダーをさらに含む、請求項８５乃至請求項９４のいずれか一項に記載の耐火組成物。
【請求項９６】
前記バインダーが水硬性バインダーを含む、請求項９５に記載の耐火組成物。
【請求項９７】
前記バインダーが化学バインダーを含む、請求項９５に記載の耐火組成物。
【請求項９８】
前記バインダーが、アルミン酸カルシウムセメント、水和性アルミナおよびそれらの混合物からなる群から選択される、請求項９６に記載の耐火組成物。
【請求項９９】
前記バインダーが、リン酸塩バインダー、アルカリケイ酸塩バインダー、マイクロシリカゲル結合バインダー、コロイドシリカおよびコロイドアルミナからなる群から選択される、請求項９５に記載の耐火組成物。
【請求項１００】
前記組成物が、
−焼成基準において２．５重量％を超える総ＣａＯ含有量を有する通常の耐火組成物、
−焼成基準において１．０重量％より多く、２．５重量％以下の総ＣａＯ含有量を有する低セメント耐火組成物、
−焼成基準において０．２重量％より多く、１．０重量％以下の総ＣａＯ含有量を有する超低セメント耐火組成物、または
−焼成基準において０．２％以下の総ＣａＯ含有量を有するセメント無し耐火組成物、
を含む、請求項９５に記載の耐火組成物。
【請求項１０１】
前記耐火組成物が、ドライミックスである請求項９５乃至請求項１００のいずれか一項に記載の耐火組成物。
【請求項１０２】
前記バインダーが使用時に前記耐火組成物に添加される、請求項９５、請求項９７または
請求項９９のいずれか一項に記載の耐火組成物。
【請求項１０３】
前記バインダーが、５０％〜８０％のアルミナ含有量のアルミン酸カルシウムセメント（「ＣＡＣ」）を含む、請求項９５、請求項９６、請求項９８、請求項１００または請求項１０１のいずれか一項に記載の耐火組成物。
【請求項１０４】
前記組成物が、１重量％乃至３０重量％のＣＡＣ、３重量％乃至１０重量％のＣＡＣ、１０重量％乃至２５重量％のＣＡＣ、または１重量％乃至３．５重量％のＣＡＣを含む、請求項１０３に記載の耐火組成物。
【請求項１０５】
前記バインダーが水和性アルミナ（「ＨＡ」）を含む、請求項９５、請求項９６、請求項９８、請求項１００または請求項１０１のいずれか一項に記載の耐火組成物。
【請求項１０６】
前記組成物が、１重量％乃至１５重量％のＨＡ、または２重量％乃至１０重量％のＨＡを含む、請求項１０５に記載の耐火組成物。
【請求項１０７】
前記バインダーがＣＡＣとＨＡを含み、ＨＡ：ＣＡＣの比が１：９乃至９：１である、請求項９５、請求項９６、請求項９８、請求項１００または請求項１０１のいずれか一項に記載の耐火組成物。
【請求項１０８】
前記組成物が１重量％〜８重量％のＣＡＣおよび０．５重量％〜５．５重量％のＨＡ、または３重量％〜９重量％のＣＡＣおよび２重量％〜６重量％のＨＡを含む、請求項１０７に記載の耐火組成物。
【請求項１０９】
前記バインダーがリン酸塩バインダーを含む、請求項９９または請求項１０１に記載の耐火組成物。
【請求項１１０】
前記リン酸塩バインダーが、（ａ）リン酸、および（ｂ）リン酸アルミニウム、リン酸ナトリウム、リン酸カルシウム、リン酸マグネシウム、リン酸アンモニウムまたはリン酸カリウムの塩、からなる群から選択される、請求項１０９に記載の耐火組成物。
【請求項１１１】
前記リン酸塩バインダーがリン酸アルミニウムバインダーを含む、請求項１１０に記載の耐火組成物。
【請求項１１２】
前記リン酸塩バインダーがＡｌ（Ｈ2ＰＯ4）3を含む、請求項１１１に記載の耐火組成物。
【請求項１１３】
前記組成物が、アルカリ土類金属酸化物からなる群から選択される硬化剤をさらに含む、請求項１１２に記載の耐火組成物。
【請求項１１４】
前記硬化剤が、Ａｌ2Ｏ3またはＭｇＯを含む、請求項１１３に記載の耐火組成物。
【請求項１１５】
前記耐火組成物がドライミックスであり、４重量％から１２重量％の前記リン酸塩バインダーを含む、請求項１０９乃至請求項１１４のいずれか一項に記載の耐火組成物。
【請求項１１６】
前記リン酸塩バインダーが、オルトリン酸を含む、請求項１１０に記載の耐火組成物。
【請求項１１７】
リン酸塩バインダーが、使用時に水溶液として耐火組成物に添加される、請求項１１１乃至請求項１１４または請求項１１６のいずれか一項に記載の耐火組成物。
【請求項１１８】
前記リン酸塩バインダーの水溶液が、前記耐火性骨材、前記１つ以上の母材成分、前記ケイ酸塩被覆Ｃａ（ＯＨ）2粒子およびアルカリ土類金属酸化物硬化剤を含むドライミックスに添加される、請求項１１７に記載の耐火組成物。
【請求項１１９】
前記バインダーが、使用時に水溶液として前記耐火組成物に添加されるオルトリン酸である、請求項１１７または請求項１１８に記載の耐火組成物。
【請求項１２０】
前記耐火組成物ドライミックス１００部当たり、８〜１５部の前記オルトリン酸バインダーが添加されている、請求項１１９に記載の耐火組成物。
【請求項１２１】
前記バインダーがアルカリケイ酸塩バインダーを含む、請求項９９、請求項１０１または請求項１０２のいずれか一項に記載の耐火組成物。
【請求項１２２】
前記アルカリケイ酸塩バインダーがケイ酸ナトリウムを含む、請求項１２１に記載の耐火組成物。
【請求項１２３】
前記耐火組成物がドライミックスであり、１重量％から１５重量％のケイ酸アルカリバインダーを含む、請求項１２１または請求項１２２に記載の耐火組成物。
【請求項１２４】
前記ケイ酸アルカリバインダーが、使用時にケイ酸塩の水溶液として前記耐火組成物に添加される、請求項１２１または請求項１２２に記載の耐火組成物。
【請求項１２５】
前記バインダーがフライアッシュまたは炉スラグを含む、請求項９５に記載の耐火組成物。
【請求項１２６】
前記バインダーが、コロイドアルミナ、コロイドシリカ、またはマイクロシリカバインダーを含む、請求項９９に記載の耐火組成物。
【請求項１２７】
前記バインダーが、使用時に水溶液として前記耐火組成物に添加されるコロイドシリカバインダーを含む、請求項１２６に記載の耐火組成物。
【請求項１２８】
前記バインダーが、使用時に水溶液として前記耐火組成物に添加されるコロイドアルミナバインダーを含む、請求項１２６に記載の耐火組成物。
【請求項１２９】
前記バインダーがマイクロシリカバインダーを含み、前記耐火組成物がドライミックスである、請求項１２６に記載の耐火組成物。
【請求項１３０】
前記マイクロシリカバインダーがヒュームシリカを含む、請求項１２９に記載の耐火組成物。
【請求項１３１】
前記ケイ酸塩被覆Ｃａ（ＯＨ）2粒子が固結防止剤をさらに含む、請求項８７乃至請求項１３０のいずれか一項に記載の耐火組成物。
【請求項１３２】
前記固結防止剤が、シリカ、タルク、アルミノケイ酸ナトリウム、珪藻土、セルロース、粘土、ポリマー粒子および上記の１つ以上の混合物からなる群から選択される、請求項１３１に記載の耐火組成物。
【請求項１３３】
前記固結防止剤が珪藻土を含む、請求項１３２に記載の耐火組成物。
【請求項１３４】
前記骨材が、アルミナ、ボーキサイト、ムライト、ボーキサイトカオリン、アンダルサイ
ト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、請求項８５乃至請求項１３３のいずれか一項に記載の耐火組成物。
【請求項１３５】
前記骨材がアルミナを含む、請求項８５乃至請求項１３４のいずれか一項に記載の耐火組成物。
【請求項１３６】
前記骨材が粘土を含む、請求項８５乃至請求項１３５のいずれか一項に記載の耐火組成物。
【請求項１３７】
前記骨材が溶融シリカを含む、請求項８５乃至請求項１３６のいずれか一項に記載の耐火組成物。
【請求項１３８】
前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、請求項８５乃至請求項１３７のいずれか一項に記載の耐火組成物。
【請求項１３９】
前記母材成分がヒュームシリカを含む、請求項８５乃至請求項１３８のいずれか一項に記載の耐火組成物。
【請求項１４０】
前記母材成分が炭化ケイ素を含む、請求項８５乃至請求項１３９のいずれか一項に記載の耐火組成物。
【請求項１４１】
前記母材成分がアルミナを含む、請求項８５乃至請求項１４０のいずれか一項に記載の耐火組成物。
【手続補正２】
【補正対象書類名】明細書
【補正対象項目名】００３０
【補正方法】変更
【補正の内容】
【００３０】
例として、本発明のモノリシック耐火組成物は、有機もしくは無機またはそれらの混合物の、１種以上の分散剤もしくは解こう剤を含むことができる。分散剤および解こう剤は、ドライミックスと水（または活性剤としても知られている水系バインダー溶液と共に）との混合を容易にするため、ならびに得られる混合物の流動性を改善し、それによって流動性に必要な水の量を減らす（すなわち、要水量を減らす）ために用いられる。耐火組成物は、最大約１重量％の分散剤、または最大約０．５重量％の分散剤、または最大約０．１重量％の分散剤を含み得、ここで１つ以上の分散剤を使用することができる。耐火組成物は、最大約１重量％の解こう剤、または最大約０．５重量％の解こう剤、または最大約０．１重量％の解こう剤を含み得、ここで１つ以上の解こう剤を使用してもよい。また分散剤と解こう剤の組み合わせも使用できる。
【手続補正３】
【補正対象書類名】明細書
【補正対象項目名】００３７
【補正方法】変更
【補正の内容】
【００３７】
さらに驚くべきことには、製品の老化の硬化時間に対する影響が大幅に減少し、そして新鮮な組成物と老化した組成物との間の初期硬化時間の差が減少した。したがって、硬化時間はより予測可能で安定性がある。ある場合には、製造時にドライミックス耐火組成物にケイ酸塩被覆硬化促進剤を添加する。他の例では、ケイ酸塩被覆硬化促進剤は、耐火組成物の使用直前などの保管期間後に耐火組成物に添加される。後者の場合には、そうでなければ許容される時間内に硬化しない老化した組成物を回復するために、ケイ酸塩被覆硬化促進剤を添加することができる。
【手続補正４】
【補正対象書類名】明細書
【補正対象項目名】００４２
【補正方法】変更
【補正の内容】
【００４２】
被覆された粒子（任意の固結防止剤を含む）の重量％としてのケイ酸塩被覆の量は、単に被覆工程中に添加されるケイ酸塩の量を調節することによって容易に制御することができる。例えば、１重量％から９９重量％を含むケイ酸塩被覆を有する粒子を調製することができる。いくつかの実施形態において、５重量％から７０重量％を含むケイ酸塩被覆を有する粒子は、耐火組成物における使用のために調製される。他の実施形態では、５重量％から６０重量％、または１０重量％から５０重量％、または２０重量％から４０重量％、または３０重量％を含むケイ酸塩被覆を有する粒子となる。
【手続補正５】
【補正対象書類名】明細書
【補正対象項目名】００４５
【補正方法】変更
【補正の内容】
【００４５】
以下の実施例は、アルミン酸カルシウムセメント系耐火組成物中のケイ酸ナトリウム被覆Ｃａ（ＯＨ）2粒子の老化の利点を実証するが、これらの粒子は、本明細書に記載の他の結合システムに基づく耐火組成物に使用するのと同様の利点をもたらす。
上記課題を解決するための手段は、下記になる。
本発明の第１観点として、
（ａ）耐火骨材、
（ｂ）一つ以上の母材成分、および
（ｃ）ケイ酸塩被覆硬化促進剤粒子
を含む耐火組成物、
本発明の第２観点として、前記ケイ酸塩被覆硬化促進剤粒子が、Ｃａ（ＯＨ）2、水酸化マグネシウム、塩化カルシウム、炭酸カルシウム、炭酸マグネシウム、炭酸リチウムまたは硫酸カルシウムのうちの１つ以上のケイ酸塩被覆粒子を含む、第１観点に記載の耐火組成物、
本発明の第３観点として、前記ケイ酸塩被覆が、ケイ酸ナトリウム、ケイ酸カリウム、ケイ酸リチウムおよびそれらの混合物からなる群から選択される、第１観点に記載の耐火組成物、
本発明の第４観点として、前記ケイ酸塩被覆が、ケイ酸ナトリウム、ケイ酸カリウム、ケイ酸リチウムおよびそれらの混合物からなる群から選択される、第２観点に記載の耐火組成物、
本発明の第５観点として、前記ケイ酸塩被覆硬化促進剤粒子がケイ酸塩被覆Ｃａ（ＯＨ）2粒子を含み、前記ケイ酸塩被覆がケイ酸ナトリウム、ケイ酸カリウム、ケイ酸リチウムおよびそれらの混合物からなる群から選択される、第２観点記載の耐火組成物。
本発明の第６観点として、前記ケイ酸塩被覆硬化促進剤粒子がケイ酸ナトリウム被覆Ｃａ（ＯＨ）2粒子を含む、第５観点に記載の耐火組成物。
本発明の第７観点として、前記ケイ酸塩被覆が、１重量％から９９重量％の粒子、５重量％から７０重量％の粒子、５重量％から６０重量％の粒子、１０重量％から５０重量％の粒子または２０重量％から４０重量％の粒子を含む、第１観点乃至第６観点のいずれか一項に記載の耐火組成物、
本発明の第８観点として、前記ケイ酸塩被覆が、５重量％から６０重量％の粒子、１０重量％から５０重量％の粒子または２０重量％から４０重量％の粒子を含む、第２観点に記載の耐火組成物、
本発明の第９観点として、前記ケイ酸塩被覆が、５重量％から６０重量％の粒子、１０重量％から５０重量％の粒子または２０重量％から４０重量％の粒子を含む、第５観点に記載の耐火組成物、
本発明の第１０観点として、前記ケイ酸ナトリウム被覆が、５重量％から６０重量％の粒子、１０重量％から５０重量％の粒子または２０重量％から４０重量％の粒子を含む、第６観点に記載の耐火組成物、
本発明の第１１観点として、前記ケイ酸ナトリウム被覆が、１０重量％から５０重量％の前記硬化促進剤粒子を含む、第６観点に記載の耐火組成物、
本発明の第１２観点として、前記ケイ酸ナトリウム被覆が、２０重量％から４０重量％の前記硬化促進剤粒子を含む、第６観点に記載の耐火組成物、
本発明の第１３観点として、０．０１重量％から０．５重量％の前記ケイ酸塩被覆硬化促進剤粒子、０．０１重量％から０．２重量％の前記ケイ酸塩被覆硬化促進剤粒子、０．０５重量％から０．５重量％の前記ケイ酸塩被覆硬化促進剤粒子または０．０５重量％から０．１重量％の前記ケイ酸塩硬化促進剤粒子を含む、第１観点乃至第６観点または第８観点乃至第１２観点のいずれか一項に記載の耐火組成物、
本発明の第１４観点として、０．０１重量％から０．５重量％の前記ケイ酸塩被覆Ｃａ（ＯＨ）2粒子、０．０１重量％から０．２重量％の前記ケイ酸塩被覆Ｃａ（ＯＨ）2粒子、０．０５重量％から０．５重量％の前記ケイ酸被覆Ｃａ（ＯＨ）2粒子または０．０５重量％から０．１重量％の前記ケイ酸塩被覆Ｃａ（ＯＨ）2粒子を含む、第５観点に記載の耐火組成物、
本発明の第１５観点として、０．０１重量％から０．５重量％の前記ケイ酸塩被覆硬化促進剤粒子、０．０１重量％から０．２重量％の前記ケイ酸塩被覆硬化促進剤粒子、０．０５重量％から０．５重量％の前記ケイ酸塩被覆硬化促進剤粒子または０．０５重量％から０．１重量％の前記ケイ酸塩被覆硬化促進剤粒子を含む、第７観点に記載の耐火組成物、
本発明の第１６観点として、０．０１重量％から０．５重量％の前記ケイ酸塩被覆Ｃａ（ＯＨ）2粒子、０．０１重量％から０．２重量％の前記ケイ酸塩被覆Ｃａ（ＯＨ）2粒子、０．０５から０．５重量％の前記ケイ酸塩被覆Ｃａ（ＯＨ）2粒子または０．０５から０．１重量％の前記ケイ酸塩被覆Ｃａ（ＯＨ）2粒子を含む、第１０観点に記載の耐火組成物、
本発明の第１７観点として、０．０１重量％から０．２重量％のケイ酸塩被覆硬化促進剤粒子を含む、第１３観点に記載の耐火組成物、
本発明の第１８観点として、０．０１重量％から０．２重量％の前記ケイ酸塩被覆Ｃａ（ＯＨ）2粒子を含む、第１１観点に記載の耐火組成物、
本発明の第１９観点として、バインダーをさらに含む、第１観点乃至第１８観点のいずれか一項に記載の耐火組成物、
本発明の第２０観点として、バインダーをさらに含む、第１観点乃至第６観点、第８観点乃至第１２観点、第１４観点、第１６観点または第１８観点のいずれか一項に記載の耐火組成物、
本発明の第２１観点として、バインダーをさらに含む、第１１観点に記載の耐火組成物、
本発明の第２２観点として、バインダーをさらに含む、第１３観点に記載の耐火組成物、
本発明の第２３観点として、バインダーをさらに含む、第１５観点に記載の耐火組成物、
本発明の第２４観点として、バインダーをさらに含む、第１６観点に記載の耐火組成物、
本発明の第２５観点として、前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、第１９観点に記載の耐火組成物、
本発明の第２６観点として、前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、第２０観点に記載の耐火組成物、
本発明の第２７観点として、前記バインダーがアルミン酸カルシウムセメントを含む、第１９観点に記載の耐火組成物、
本発明の第２８観点として、前記バインダーがアルミン酸カルシウムセメントを含む、第２０観点に記載の耐火組成物、
本発明の第２９観点として、前記バインダーがアルミン酸カルシウムセメントを含む、第２１観点に記載の耐火組成物、
本発明の第３０観点として、前記バインダーがアルミン酸カルシウムセメントを含む、第２２観点に記載の耐火組成物、
本発明の第３１観点として、前記バインダーがアルミン酸カルシウムセメントを含む、第２３観点に記載の耐火組成物、
本発明の第３２観点として、前記バインダーが、水和性アルミナ、またはアルミン酸カルシウムセメントと組合せた水和性アルミナを含む、第１９観点に記載の耐火組成物、
本発明の第３３観点として、前記バインダーが、水和性アルミナ、またはアルミン酸カルシウムセメントと組合せた水和性アルミナを含む、第２１観点に記載の耐火組成物、
本発明の第３４観点として、前記バインダーが、コロイドシリカまたはコロイドアルミナを含む、第１９観点に記載の耐火組成物、
本発明の第３５観点として、前記バインダーが、リン酸塩バインダーを含む、第１９観点に記載の耐火組成物、
本発明の第３６観点として、前記バインダーが、アルカリケイ酸塩を含む、第１９観点に記載の耐火組成物、
本発明の第３７観点として、前記バインダーが、マイクロシリカゲル結合バインダーを含む、第１９観点に記載の耐火組成物、
本発明の第３８観点として、前記ケイ酸塩被覆硬化促進剤粒子が、固結防止剤をさらに含む、第１観点乃至第３７観点のいずれか一項に記載の耐火組成物、
本発明の第３９観点として、前記固結防止剤が、シリカ、タルク、アルミノケイ酸ナトリウム、珪藻土、セルロース、粘土、ポリマー粒子および上記の１つ以上の混合物からなる群から選択される、第３８観点に記載の耐火組成物、
本発明の第４０観点として、前記ケイ酸塩被覆硬化促進剤粒子が、固結防止剤をさらに含む、第１観点乃至第６観点、第８観点乃至第１２観点、第１４観点、第１８観点、第２１観点、第２９観点または第３３観点のいずれか一項に記載の耐火組成物、
本発明の第４１観点として、前記固結防止剤が、シリカ、タルク、アルミノケイ酸ナトリウム、珪藻土、セルロース、粘土、ポリマー粒子および上記の１つ以上の混合物からなる群から選択される、第４０観点に記載の耐火組成物、
本発明の第４２観点として、前記ケイ酸塩被覆Ｃａ（ＯＨ）2粒子が、シリカ、タルク、アルミノケイ酸ナトリウム、珪藻土、セルロース、粘土、ポリマー粒子および上記の１つ以上の混合物からなる群から選択される固結防止剤をさらに含む、第２６観点に記載の
耐火組成物、
本発明の第４３観点として、前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、第１観点乃至第４２観点のいずれか一項に記載の耐火組成物、
本発明の第４４観点として、前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、第１観点乃至第６観点、第８観点乃至第１２観点、第１４観点、第１８観点、第２１観点、第２９観点または第３３観点のいずれか一項に記載の耐火組成物、
本発明の第４５観点として、前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、第１観点乃至第４４観点のいずれか一項に記載の耐火組成物、
本発明の第４６観点として、前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、第１観点乃至第６観点、第８観点乃至第１２観点、第１４観点、第１８観点、第２１観点、第２９観点または第３４観点のいずれか一項に記載の耐火組成物、
本発明の第４７観点として、前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、第４４観点に記載の耐火組成物、
本発明の第４８観点として、少なくとも１ヵ月老化したモノリシック耐火組成物にケイ酸塩被覆硬化促進剤粒子を添加し、その後該耐火組成物を水性液体と混合し、混合物を硬化させる工程を含む、老化モノリシック耐火組成物を回復する方法、
本発明の第４９観点として、前記老化モノリシック耐火組成物が、耐火性骨材、１つ以上の母材成分およびバインダーを含む、第４８観点に記載の方法、
本発明の第５０観点として、前記ケイ酸塩被覆硬化促進剤粒子が、Ｃａ（ＯＨ）2、水酸化マグネシウム、塩化カルシウム、炭酸カルシウム、炭酸マグネシウム、炭酸リチウムまたは硫酸カルシウムのうちの１つ以上のケイ酸塩被覆粒子を含む、第４８観点に記載の方法、
本発明の第５１観点として、前記ケイ酸塩被覆硬化促進剤粒子が、Ｃａ（ＯＨ）2、水酸化マグネシウム、塩化カルシウム、炭酸カルシウム、炭酸マグネシウム、炭酸リチウムまたは硫酸カルシウムのうちの１つ以上のケイ酸塩被覆粒子を含む、第４９観点に記載の方法、
本発明の第５２観点として、前記ケイ酸塩被覆が、ケイ酸ナトリウム、ケイ酸カリウム、ケイ酸リチウムおよびそれらの混合物からなる群から選択される、第５０観点に記載の方法、
本発明の第５３観点として、前記ケイ酸塩被覆が、ケイ酸ナトリウム、ケイ酸カリウム、ケイ酸リチウムおよびそれらの混合物からなる群から選択される、第５１観点に記載の方法、
本発明の第５４観点として、前記ケイ酸塩被覆硬化促進剤粒子がケイ酸塩被覆Ｃａ（ＯＨ）2粒子を含み、前記ケイ酸塩被覆がケイ酸ナトリウム、ケイ酸カリウム、ケイ酸リチウムおよびそれらの混合物からなる群から選択される、第５０観点に記載の方法、
本発明の第５５観点として、前記ケイ酸塩被覆硬化促進剤粒子がケイ酸塩被覆Ｃａ（ＯＨ）2粒子を含み、前記ケイ酸塩被覆がケイ酸ナトリウム、ケイ酸カリウム、ケイ酸リチウムおよびそれらの混合物からなる群から選択される、第５１観点に記載の方法、
本発明の第５６観点として、前記ケイ酸塩被覆硬化促進剤粒子がケイ酸ナトリウム被覆Ｃａ（ＯＨ）2粒子を含む、第５４観点に記載の方法、
本発明の第５７観点として、前記ケイ酸塩被覆硬化促進剤粒子がケイ酸ナトリウム被覆Ｃａ（ＯＨ）2粒子を含む、第５５観点に記載の方法、
本発明の第５８観点として、前記ケイ酸塩被覆が、５重量％から６０重量％の粒子、１０重量％から５０重量％の粒子または２０重量％から４０重量％の粒子を含む、第４８観点乃至第５７観点のいずれか一項に記載の方法、
本発明の第５９観点として、前記ケイ酸塩被覆が、５重量％から６０重量％の粒子、１０重量％から５０重量％の粒子または２０重量％から４０重量％の粒子を含む、第５５観点に記載の方法、
本発明の第６０観点として、前記ケイ酸塩被覆が、５重量％から６０重量％の粒子、１０重量％から５０重量％の粒子または２０重量％から４０重量％の粒子を含む、第５７観点に記載の方法、
本発明の第６１観点として、前記ケイ酸ナトリウム被覆が、１０重量％から５０重量％の前記硬化促進剤粒子を含む、第４８観点乃至第５７観点、第５９観点または第６０観点のいずれか一項に記載の方法、
本発明の第６２観点として、前記ケイ酸ナトリウム被覆が、２０重量％から４０重量％の前記硬化促進剤粒子を含む、第６１観点に記載の方法、
本発明の第６３観点として、水性液体と混合する工程の前に、前記ケイ酸塩被覆硬化促進剤粒子が前記耐火組成物中に、０．０１重量％から０．５重量％、０．０１重量％から０．２重量％、０．０５重量％から０．５重量％または０．０５重量％から０．１重量％の前記ケイ酸塩被覆硬化促進剤粒子を提供するように添加される、第４８観点乃至第５７観点、第５９観点または第６０観点のいずれか一項に記載の方法、
本発明の第６４観点として、水性液体と混合する工程の前に、前記ケイ酸塩被覆硬化促進剤粒子が前記耐火組成物中に、０．０１重量％から０．５重量％、０．０１重量％から０．２重量％、０．０５重量％から０．５重量％または０．０５重量％から０．１重量％の前記ケイ酸塩被覆硬化促進剤粒子を提供するように添加される、第６１観点に記載の方法、
本発明の第６５観点として、水性液体と混合する工程の前に、前記ケイ酸塩被覆硬化促進剤粒子が前記耐火組成物中に、０．０１重量％から０．２重量％の前記ケイ酸塩被覆硬化促進剤粒子を提供するように添加される、第６３観点に記載の方法、
本発明の第６６観点として、水性液体と混合する工程の前に、前記ケイ酸塩被覆硬化促進剤粒子が前記耐火組成物中に、０．０１重量％から０．２重量％の前記ケイ酸塩被覆硬化促進剤粒子を提供するように添加される、第６４観点に記載の方法、
本発明の第６７観点として、前記ケイ酸塩被覆硬化促進剤粒子がケイ酸ナトリウム被覆Ｃａ（ＯＨ）2粒子を含む、第６６観点に記載の方法、
本発明の第６８観点として、前記ケイ酸塩被覆硬化促進剤粒子が、少なくとも４ヶ月老化した前記モノリシック耐火組成物に添加される、第４８観点乃至第５７観点、第５９観点または第６０観点のいずれか一項に記載の方法、
本発明の第６９観点として、前記ケイ酸塩被覆硬化促進剤粒子が、少なくとも４ヶ月老化した前記モノリシック耐火組成物に添加される、第６６観点に記載の方法、
本発明の第７０観点として、前記ケイ酸塩被覆硬化促進剤粒子が、少なくとも４ヶ月老化した前記モノリシック耐火組成物に添加される、第６７観点に記載の方法、
本発明の第７１観点として、前記ケイ酸塩被覆硬化促進剤粒子が、少なくとも８ヶ月老
化した前記モノリシック耐火組成物に添加される、第６８観点に記載の方法、
本発明の第７２観点として、前記ケイ酸塩被覆硬化促進剤粒子が、少なくとも８ヶ月老化した前記モノリシック耐火組成物に添加される、第６９観点に記載の方法、
本発明の第７３観点として、前記ケイ酸塩被覆硬化促進剤粒子が、少なくとも８ヶ月老化した前記モノリシック耐火組成物に添加される、第７０観点に記載の方法、
本発明の第７４観点として、前記ケイ酸塩被覆硬化促進剤粒子が、少なくとも１２ヶ月老化した前記モノリシック耐火組成物に添加される、第６９観点に記載の方法、
本発明の第７５観点として、バインダーが前記耐火組成物に含まれる、または前記耐火組成物と混合された前記水性液体に含まれる、第４８観点乃至第７４観点のいずれか一項に記載の方法、
本発明の第７６観点として、前記バインダーが、アルミン酸カルシウムセメント、水和性アルミナ、リン酸塩バインダー、アルカリケイ酸塩バインダー、マイクロシリカゲル結合バインダー、コロイドシリカおよびコロイドアルミナからなる群から選択される、第７５観点に記載の方法、
本発明の第７７観点として、ケイ酸塩被覆硬化促進剤粒子を含む、硬化性耐火組成物、
本発明の第７８観点として、１から１８ヶ月の老化後、前記耐火組成物が、製造時の初期硬化時間と比較して８時間未満の初期硬化時間の変化、または製造時の初期硬化時間と比較して５時間未満の初期硬化時間の変化を示す、第１観点乃至第４７観点または第７７観点のいずれか一項に記載の耐火組成物、
本発明の第７９観点として、前記耐火組成物が、製造時の初期硬化時間が１乃至２０時間、または製造時の初期硬化時間が１乃至１０時間である、第１観点乃至第４７観点、第７７観点または第７８観点のいずれか一項に記載の耐火組成物、
本発明の第８０観点として、１から１８ヶ月の老化後、前記耐火組成物が、製造時の初期硬化時間と比較して２５％未満の初期硬化時間の変化を示す、第１観点乃至第４７観点または第７７観点乃至第７９観点のいずれか一項に記載の耐火組成物、
本発明の第８１観点として、１から１８ヶ月の老化後、前記耐火組成物が、製造時の初期硬化時間と比較して１５％未満の初期硬化時間の変化を示す、第１観点乃至第４７観点または第７７観点乃至第７９観点のいずれか一項に記載の耐火組成物、
本発明の第８２観点として、ケイ酸塩被覆Ｃａ（ＯＨ）2粒子を製造する方法であって、
（ａ）Ｃａ（ＯＨ）2粒子とケイ酸水溶液とを混合、そして粒子を被覆するのに十分な時間混合し、
（ｂ）任意に工程（ａ）の混合物に固結防止剤を添加し、
（ｃ）混合物を４０乃至８０℃の温度に加熱し、そして
（ｄ）Ｃａ（ＯＨ）2粒子上のケイ酸塩被覆を固化させる、
工程を含む方法、
本発明の第８３観点として、前記粒子を１．５ｍｍそしてより微細な粒径にふるい分けする工程をさらに含む、第８２観点に記載の方法、
本発明の第８４観点として、前記ケイ酸塩水溶液がケイ酸ナトリウムの水溶液を含む、第８２観点または第８３観点に記載の方法、
本発明の第８５観点として、（ａ）耐火骨材、
（ｂ）１つ以上の母材成分、および
（ｃ）ケイ酸塩被覆硬化促進剤粒子
を含むモノリシック耐火組成物であり、
該耐火組成物は、ケイ酸塩被覆硬化促進剤粒子を含まない耐火組成物と比較して、少なくとも１ヶ月の老化後の初期硬化時間の減少した変化を示すモノリシック耐火組成物、
本発明の第８６観点として、前記ケイ酸塩被覆硬化促進剤粒子が、Ｃａ（ＯＨ）２、水酸化マグネシウム、塩化カルシウム、炭酸カルシウム、炭酸マグネシウム、炭酸リチウムまたは硫酸カルシウムのうちの１つ以上のケイ酸塩被覆粒子を含む、第８５観点に記載の耐火組成物、
本発明の第８７観点として、前記ケイ酸塩被覆硬化促進剤粒子がケイ酸塩被覆Ｃａ（ＯＨ）2粒子を含む、第８６観点に記載の耐火組成物、
本発明の第８８観点として、前記ケイ酸塩被覆硬化促進剤粒子が、２．５ｍｍ以下、または１．５ｍｍ以下の粒径を有する、第８５観点乃至第８７観点のいずれか一項に記載の耐火組成物、
本発明の第８９観点として、前記ケイ酸塩被覆硬化促進剤粒子が、２．４ｍｍ乃至０．１５ｍｍ、２．４ｍｍ乃至０．６ｍｍまたは０．８５ｍｍ乃至０．１９ｍｍの粒径を有する、第８５観点乃至第８７観点のいずれか一項に記載の耐火組成物、
本発明の第９０観点として、前記ケイ酸塩被覆が、ケイ酸ナトリウム、ケイ酸カリウム、ケイ酸リチウムおよびそれらの混合物からなる群から選択される、第８５観点乃至第８９観点のいずれか一項に記載の耐火組成物、
本発明の第９１観点として、前記ケイ酸塩被覆がケイ酸ナトリウムである第８５観点乃至第９０観点のいずれか一項に記載の耐火組成物、
本発明の第９２観点として、ケイ酸ナトリウム被覆中のＳｉＯ2：Ｎａ2Ｏの（重量）比が１．６：１乃至３．３：１である、第８５観点乃至第９１観点のいずれか一項に記載の耐火組成物、
本発明の第９３観点として、前記ケイ酸塩被覆が、１重量％から９９重量％の粒子、５重量％から７０重量％の粒子、５重量％から６０重量％の粒子、１０重量％から５０重量％の粒子または２０重量％から４０重量％の粒子を含む、第８５観点乃至第９２観点のいずれか一項に記載の耐火組成物、
本発明の第９４観点として、０．０１重量％から０．５重量％の前記ケイ酸塩被覆Ｃａ（ＯＨ）2粒子と、０．０１重量％から０．２重量％の前記ケイ酸塩被覆Ｃａ（ＯＨ）2粒子と、０．０５から０．５重量％の前記ケイ酸塩被覆Ｃａ（ＯＨ）2粒子または０．０５から０．１重量％の前記ケイ酸塩被覆Ｃａ（ＯＨ）2粒子を含む、第８７観点乃至第９３観点のいずれか一項に記載の耐火組成物、
本発明の第９５観点として、バインダーをさらに含む、第８５観点乃至第９４観点のいずれか一項に記載の耐火組成物、
本発明の第９６観点として、前記バインダーが水硬性バインダーを含む、第９５観点に記載の耐火組成物、
本発明の第９７観点として、前記バインダーが化学バインダーを含む、第９５観点に記載の耐火組成物、
本発明の第９８観点として、前記バインダーが、アルミン酸カルシウムセメント、水和性アルミナおよびそれらの混合物からなる群から選択される、第９６観点に記載の耐火組成物、
本発明の第９９観点として、前記バインダーが、リン酸塩バインダー、アルカリケイ酸塩バインダー、マイクロシリカゲル結合バインダー、コロイドシリカおよびコロイドアルミナからなる群から選択される、第９５観点に記載の耐火組成物、
本発明の第１００観点として、前記組成物が、
−焼成基準において２．５重量％を超える総ＣａＯ含有量を有する通常の耐火組成物、
−焼成基準において１．０重量％より多く、２．５重量％以下の総ＣａＯ含有量を有する低セメント耐火組成物、
−焼成基準において０．２重量％より多く、１．０重量％以下の総ＣａＯ含有量を有する超低セメント耐火組成物、または
−焼成基準において０．２％以下の総ＣａＯ含有量を有するセメント無し耐火組成物、
を含む、第９５観点に記載の耐火組成物、
本発明の第１０１観点として、前記耐火組成物が、ドライミックスである第９５観点乃至第１００観点のいずれか一項に記載の耐火組成物、
本発明の第１０２観点として、前記バインダーが使用時に前記耐火組成物に添加される、第９５観点、請求項９７または第９９観点のいずれか一項に記載の耐火組成物、
本発明の第１０３観点として、前記バインダーが、５０％〜８０％のアルミナ含有量の
アルミン酸カルシウムセメント（「ＣＡＣ」）を含む、第９５観点、第９６観点、第９８観点、第１００観点または第１０１観点のいずれか一項に記載の耐火組成物、
本発明の第１０４観点として、前記組成物が、１重量％乃至３０重量％のＣＡＣ、３重量％乃至１０重量％のＣＡＣ、１０重量％乃至２５重量％のＣＡＣ、または１重量％乃至３．５重量％のＣＡＣを含む、第１０３観点に記載の耐火組成物、
本発明の第１０５観点として、前記バインダーが水和性アルミナ（「ＨＡ」）を含む、第９５観点、第９６観点、第９８観点、第１００観点または第１０１観点のいずれか一項に記載の耐火組成物、
本発明の第１０６観点として、前記組成物が、１重量％乃至１５重量％のＨＡ、または２重量％乃至１０重量％のＨＡを含む、第１０５観点に記載の耐火組成物、
本発明の第１０７観点として、前記バインダーがＣＡＣとＨＡを含み、ＨＡ：ＣＡＣの比が１：９乃至９：１である、第９５観点、第９６観点、第９８観点、第１００観点または第１０１観点のいずれか一項に記載の耐火組成物、
本発明の第１０８観点として、前記組成物が１重量％〜８重量％のＣＡＣおよび０．５重量％〜５．５重量％のＨＡ、または３重量％〜９重量％のＣＡＣおよび２重量％〜６重量％のＨＡを含む、第１０７観点に記載の耐火組成物、
本発明の第１０９観点として、前記バインダーがリン酸塩バインダーを含む、第９９観点または第１０１観点に記載の耐火組成物、
本発明の第１１０観点として、前記リン酸塩バインダーが、（ａ）リン酸、および（ｂ）リン酸アルミニウム、リン酸ナトリウム、リン酸カルシウム、リン酸マグネシウム、リン酸アンモニウムまたはリン酸カリウムの塩、からなる群から選択される、第１０９観点に記載の耐火組成物、
本発明の第１１１観点として、前記リン酸塩バインダーがリン酸アルミニウムバインダーを含む、第１１０観点に記載の耐火組成物、
本発明の第１１２観点として、前記リン酸塩バインダーがＡｌ（Ｈ2ＰＯ4）3を含む、第１１１観点に記載の耐火組成物、
本発明の第１１３観点として、前記組成物が、アルカリ土類金属酸化物からなる群から選択される硬化剤をさらに含む、第１１２観点に記載の耐火組成物、
本発明の第１１４観点として、前記硬化剤が、Ａｌ2Ｏ3またはＭｇＯを含む、第１１３観点に記載の耐火組成物、
本発明の第１１５観点として、前記耐火組成物がドライミックスであり、４重量％から１２重量％の前記リン酸塩バインダーを含む、第１０９観点乃至第１１４観点のいずれか一項に記載の耐火組成物、
本発明の第１１６観点として、前記リン酸塩バインダーが、オルトリン酸を含む、第１１０観点に記載の耐火組成物、
本発明の第１１７観点として、リン酸塩バインダーが、使用時に水溶液として耐火組成物に添加される、第１１１観点乃至第１１４観点または第１１６観点のいずれか一項に記載の耐火組成物、
本発明の第１１８観点として、前記リン酸塩バインダーの水溶液が、前記耐火性骨材、前記１つ以上の母材成分、前記ケイ酸塩被覆Ｃａ（ＯＨ）2粒子およびアルカリ土類金属酸化物硬化剤を含むドライミックスに添加される、第１１７観点に記載の耐火組成物、
本発明の第１１９観点として、前記バインダーが、使用時に水溶液として前記耐火組成物に添加されるオルトリン酸である、第１１７観点または第１１８観点に記載の耐火組成物、
本発明の第１２０観点として、前記耐火組成物ドライミックス１００部当たり、８〜１５部の前記オルトリン酸バインダーが添加されている、第１１９観点に記載の耐火組成物、
本発明の第１２１観点として、前記バインダーがアルカリケイ酸塩バインダーを含む、第９９観点、第１０１観点または第１０２観点のいずれか一項に記載の耐火組成物、
本発明の第１２２観点として、前記アルカリケイ酸塩バインダーがケイ酸ナトリウムを
含む、第１２１観点に記載の耐火組成物、
本発明の第１２３観点として、前記耐火組成物がドライミックスであり、１重量％から１５重量％のケイ酸アルカリバインダーを含む、第１２１観点または第１２２観点に記載の耐火組成物、
本発明の第１２４観点として、前記ケイ酸アルカリバインダーが、使用時にケイ酸塩の水溶液として前記耐火組成物に添加される、第１２１観点または第１２２観点に記載の耐火組成物、
本発明の第１２５観点として、前記バインダーがフライアッシュまたは炉スラグを含む、第９５観点に記載の耐火組成物、
本発明の第１２６観点として、前記バインダーが、コロイドアルミナ、コロイドシリカ、またはマイクロシリカバインダーを含む、第９９観点に記載の耐火組成物、
本発明の第１２７観点として、前記バインダーが、使用時に水溶液として前記耐火組成物に添加されるコロイドシリカバインダーを含む、第１２６観点に記載の耐火組成物、
本発明の第１２８観点として、前記バインダーが、使用時に水溶液として前記耐火組成物に添加されるコロイドアルミナバインダーを含む、第１２６観点に記載の耐火組成物、
本発明の第１２９観点として、前記バインダーがマイクロシリカバインダーを含み、前記耐火組成物がドライミックスである、第１２６観点に記載の耐火組成物、
本発明の第１３０観点として、前記マイクロシリカバインダーがヒュームシリカを含む、第１２９観点に記載の耐火組成物、
本発明の第１３１観点として、前記ケイ酸塩被覆Ｃａ（ＯＨ）2粒子が固結防止剤をさらに含む、第８７観点乃至第１３０観点のいずれか一項に記載の耐火組成物、
本発明の第１３２観点として、前記固結防止剤が、シリカ、タルク、アルミノケイ酸ナトリウム、珪藻土、セルロース、粘土、ポリマー粒子および上記の１つ以上の混合物からなる群から選択される、第１３１観点に記載の耐火組成物、
本発明の第１３３観点として、前記固結防止剤が珪藻土を含む、第１３２観点に記載の耐火組成物、
本発明の第１３４観点として、前記骨材が、アルミナ、ボーキサイト、ムライト、ボーキサイトカオリン、アンダルサイト、焼成カオリン、シャモット、焼成フリントクレー、パイロフィライト、溶融シリカ、バブルアルミナ、軽量クレイグロッグ、バブルフライアッシュ、パーライト、ハイダイト、バーミキュライト、溶融または焼結マグネシアアルミナスピネル、溶融または焼結アルミナ−ジルコニア−シリカ、マグネシア、カルシウムヘキサアルミネート、溶融カルシウムアルミネートクリンカ、焼結アルミン酸カルシウムクリンカおよび軽量カルシウムヘキサアルミネートのうちの１つ以上を含む、第８５観点乃至第１３３観点のいずれか一項に記載の耐火組成物、
本発明の第１３５観点として、前記骨材がアルミナを含む、第８５観点乃至第１３４観点のいずれか一項に記載の耐火組成物、
本発明の第１３６観点として、前記骨材が粘土を含む、第８５観点乃至第１３５観点のいずれか一項に記載の耐火組成物、
本発明の第１３７観点として、前記骨材が溶融シリカを含む、第８５観点乃至第１３６観点のいずれか一項に記載の耐火組成物、
本発明の第１３８観点として、前記母材成分が、焼成アルミナ、反応性アルミナ、炭化ケイ素、石英シリカ、ヒュームシリカ、マグネシア、カヤナイト、ムライト、スピネル（ＭｇＡｌ2Ｏ4）、粘土、ジルコン、グラファイトおよびフライアッシュのうちの１つ以上を含む、第８５観点乃至第１３７観点のいずれか一項に記載の耐火組成物、
本発明の第１３９観点として、前記母材成分がヒュームシリカを含む、第８５観点乃至第１３８観点のいずれか一項に記載の耐火組成物、
本発明の第１４０観点として、前記母材成分が炭化ケイ素を含む、第８５観点乃至第１３９観点のいずれか一項に記載の耐火組成物、
本発明の第１４１観点として、前記母材成分がアルミナを含む、第８５観点乃至第１４０観点のいずれか一項に記載の耐火組成物。
【手続補正６】
【補正対象書類名】明細書
【補正対象項目名】００５６
【補正方法】変更
【補正の内容】
【００５６】
Ｃａ（ＯＨ）2はよく知られている硬化促進剤であるが、従来のＣａ（ＯＨ）2を新鮮なまたは老化した組成物に単に添加することは問題になる。例えば、製造時に耐火組成物に少量のＣａ（ＯＨ）2を添加しても、ほとんどの用途にとっては硬化が速すぎる製品となる。従来の（被覆されていない）Ｃａ（ＯＨ）2を老化した耐火組成物に添加する効果を実証するために、０．０６重量％のＣａ（ＯＨ）２を約４ヶ月老化した組成物Ｃ１に添加した（すなわち、１００部重量のＣ１当たり０．０６部）。図１に見られるように、Ｃａ（ＯＨ）2のこの少量の添加は、約１時間の初期硬化時間をもたらした。４ヶ月老化の未改質の組成物の初期硬化時間の有意な減少が達成されたが、１時間の初期硬化時間はいくつかの用途にとっては短すぎる。さらに重要なことには、製造時に従来の被覆されていないＣａ（ＯＨ）2を添加することは、組成物が使用不可能になり（新鮮な組成物の初期硬化時間が非実用的に短いため）そしてその有効性が貯蔵時間と共に減少するので実用的ではない。
【手続補正７】
【補正対象書類名】明細書
【補正対象項目名】００６０
【補正方法】変更
【補正の内容】
【００６０】
実施例２（および図１）は、組成物Ｃ１が少なくとも４ヶ月老化した後３０時間を超える初期硬化時間を示したことを示す。しかしながら、上記の表２に見られるように、少量のケイ酸塩被覆Ｃａ（ＯＨ）2の添加でさえも初期硬化時間を短縮し、多くの場合は、非老化組成物Ｃ１の初期硬化時間と同等またはそれよりも短い初期硬化時間を提供した。表２からもわかるように、硬化時間は、添加されたケイ酸塩被覆Ｃａ（ＯＨ）2の量が増加するにつれて減少し、またコーディングレベルが減少するにつれて減少した。したがって、硬化時間を特定のレベルまで減少させるのに必要なケイ酸塩被覆Ｃａ（ＯＨ）2の量は、コーディングレベルが増加するにつれて増加した。表２に報告された結果には、例えば、老化時間の長さ、周囲温度の変動、水温、および他の変数の変動に起因して、いくつの変動がある。しかしながら、表２に報告されたデータは、ケイ酸塩被覆Ｃａ（ＯＨ）2粒子が他の方法では使用できない、老化した耐火組成物を回復するために使用できることを実証する。
【手続補正８】
【補正対象書類名】明細書
【補正対象項目名】００６３
【補正方法】変更
【補正の内容】
【００６３】
異なる老化時間の組成物Ｃ１を用いて、実施例２に記載された試験は行われた。具体的には、Ｃ１と以下の表３に示された量の指定された被覆レベルがあるケイ酸塩に被覆されたＣａ（ＯＨ）2粒子の配合物を調製した。０〜８日、約６〜８ヶ月および約１４ヶ月老化したサンプルの初期硬化時間は、実施例２の手順に従って決められた。材料の老化に応じる初期硬化時間の範囲が観察され、約１４ヶ月老化したサンプルが最も長い初期硬化時間を示した。表３は、老化の範囲にわたって耐火組成物に添加されたケイ酸塩に被覆されたＣａ（ＯＨ）2粒子の特定の添加％および被覆レベルについて観察された最小および最大の硬化時間を示す。
【手続補正９】
【補正対象書類名】明細書
【補正対象項目名】００６５
【補正方法】変更
【補正の内容】
【００６５】
一般に、最小硬化時間は、０〜８日齢のサンプルから観察された。観察された最大硬化時間は、約１４ヶ月老化したサンプルに対応した。上記表３で確認された「スパン」は、最小硬化時間および最大硬化時間の間の差であり、硬化時間における安定性のレベルを示す。スパンが小さいほど、さまざまな老化組成物において硬化時間の変動が少ないことを示す。したがって、３０％のケイ酸塩被覆Ｃａ（ＯＨ）2を０．０８６重量％添加した耐火組成物は最小のスパンを有し、初期の硬化時間において老化時間にかかわらずより安定性があることを示す。
【手続補正１０】
【補正対象書類名】明細書
【補正対象項目名】００６９
【補正方法】変更
【補正の内容】
【００６９】
また、ケイ酸塩被覆Ｃａ（ＯＨ）2粒子を添加しないＣ１と比較して、硬化時間はかなり減少しただけでなく（特に１０〜３０％被覆された粒子の場合）、硬化時間は組成物が老化したとしてもより予測可能であった。新鮮なＣ１（Ｃａ（ＯＨ）2添加なし）は予測可能な硬化時間を有していたが、老化したＣ１はそうではなかった。ケイ酸塩被覆Ｃａ（ＯＨ）2粒子の添加は、図２〜４の発熱プロットに見られるように、かなりそして驚くべきことに、硬化時間の予測可能性が改善された。出願人の試験結果はまた、耐火組成物に添加されるケイ酸塩被覆Ｃａ（ＯＨ）2粒子の被覆レベルおよび量は、硬化時間の所望の減少だけでなく、老化が硬化時間と硬化時間の予測可能性の両方に対する影響の著しい減少ももたらすように調整できることを示す。被覆されていないＣａ（ＯＨ）２粒子ではなくケイ酸塩で被覆されたＣａ（ＯＨ）2粒子の使用もまた、水和組成物の施工可能時間が１０分未満である「フラッシュ硬化」のような短すぎる硬化時間を回避する。
【手続補正１１】
【補正対象書類名】明細書
【補正対象項目名】００７０
【補正方法】変更
【補正の内容】
【００７０】
図２〜５に報告されたデータはさらに、ケイ酸塩被覆Ｃａ（ＯＨ）2粒子の添加がより長い貯蔵安定性をもたらすだけでなく、ケイ酸塩被覆Ｃａ（ＯＨ）2粒子を既に老化した耐火組成物に添加することによる、老化した耐火組成物の硬化時間の改善も得られることを示す。
【手続補正１２】
【補正対象書類名】明細書
【補正対象項目名】００７１
【補正方法】変更
【補正の内容】
【００７１】
耐火組成物およびケイ酸塩被覆粒子および方法の様々な実施形態が上記に詳細に記載されているが、本明細書に記載される構成要素、特徴および構成、ならびにデバイスの製造方法および方法は本明細書に記載の特定の実施形態に限定されない。                  
【国際調査報告】
2019535624.tif 000011
2019535624.tif 000012
2019535624.tif 000013
2019535624.tif 000014